(57)【要約】 【課題】  発色性に富み、高精細な可逆熱変色性の印刷画像を形成可能とする、インクジェットプリンター用可逆熱変色性水性インキ組成物を提供すること。【解決手段】水と、（イ）電子供与性呈色性有機化合物、（ロ）電子受容性化合物、および（ハ）前記両者の呈色反応の生起温度を決める反応媒体からなる可逆熱変色性組成物を内包する可逆熱変色性マイクロカプセル顔料とを含み、前記マイクカプセル顔料の体積平均粒子径が０．１〜５μｍであり、かつ、前記体積平均粒子径を有するマイクロカプセル顔料が、８μｍを超える粒子径を有するマイクロカプセル顔料粒子を含まないことを特徴とする、インクジェットプリンター用可逆熱変色性水性インキ組成物とする。【選択図】  図２
2020063320.tif 000002
【特許請求の範囲】
【請求項１】
インク収容部と、プリンタヘッドと、インク収容部からプリンタヘッドへインキを供給するインク供給流路と、プリンタヘッドのノズルから吐出されなかったインキをプリンタヘッドから前記インク供給流路へ戻すインク回収流路とを備え、前記インク供給流路、プリンタヘッド、およびインク回収流路を介してインキを循環するインクジェットプリンターに収容されるインキ組成物であって、水と、（イ）電子供与性呈色性有機化合物、（ロ）電子受容性化合物、および（ハ）前記両者の呈色反応の生起温度を決める反応媒体からなる可逆熱変色性組成物を内包する可逆熱変色性マイクロカプセル顔料とを含み、前記マイクカプセル顔料が、０．１〜５μｍの体積平均粒子径を有し、かつ、８μｍを超える粒子径を有するマイクロカプセル顔料粒子を含まないことを特徴とする、インクジェットプリンター用可逆熱変色性水性インキ組成物。
【請求項２】
インク収容部と、プリンタヘッドと、インク収容部からプリンタヘッドへインキを供給するインク供給流路と、プリンタヘッドのノズルから吐出されなかったインキをプリンタヘッドから前記インク供給流路へ戻すインク回収流路とを備え、前記インク供給流路、プリンタヘッド、およびインク回収流路を介してインキを循環するインクジェットプリンターに収容されるインキ組成物であって、水と、（イ）電子供与性呈色性有機化合物、（ロ）電子受容性化合物、および（ハ）前記両者の呈色反応の生起温度を決める反応媒体からなる可逆熱変色性組成物を内包する可逆熱変色性マイクロカプセル顔料と、分散剤とを含み、前記マイクロカプセル顔料が、水と前記マイクロカプセル顔料とを含む液体中において正または負の値のゼータ電位を有し、前記分散剤が、前記マイクロカプセル顔料が有する前記ゼータ電位の値と反対符号の電荷を帯びる官能基を構造に有することを特徴とする、インクジェットプリンター用可逆熱変色性水性インキ組成物。
【請求項３】
請求項１または請求項２に記載の水性インキ組成物を収容したインク容器。
【請求項４】
複数の、請求項３に記載のインク容器で構成された、インク容器セット。
【請求項５】
請求項１または請求項２に記載の水性インキ組成物を収容したインク収容部と、プリンタヘッドと、インク収容部からプリンタヘッドへインキを供給するインク供給流路と、プリンタヘッドのノズルから吐出されなかったインキをプリンタヘッドから前記インク供給流路へ戻すインク回収流路とを備え、前記インク供給流路、プリンタヘッド、およびインク回収流路を介してインキを循環するインクジェットプリンター。
【請求項６】
前記プリンタヘッドが、プリンタヘッド内でインキ循環する流路を備える、請求項５に記載のインクジェットプリンター。
【発明の詳細な説明】
【技術分野】
【０００１】
本発明は、インクジェットプリンター用可逆熱変色性インキ組成物に関するものである。さらに詳しくは、本発明は、発色性に優れ、高精細な可逆熱変色性印刷画像を形成可能とするインクジェットプリンター用可逆熱変色性水性インキ組成物に関するものである。また、本発明は、前記水性インキ組成物を用いたインク容器、および前記水性インキ組成物を収容したインクジェットプリンターにも関するものである。
【背景技術】
【０００２】
一般に、インクジェットプリンターは、インク容器からプリンタヘッドへ供給したインキを、プリンタヘッドのノズルから記録媒体上に吐出することにより、記録媒体上に所望の画像を形成する。インキは、チューブを介して、インク容器からプリンタヘッドへ供給される。インキの供給はポンプを用いて行い、画像形成を行っていないときはポンプを停止して、プリンタヘッド及びチューブ中にインキを満たした状態に保持する。
【０００３】
近年はエコロジーの一環として、印刷用紙の再利用を可能とする仕様が求められつつあり、そのような要望を実現する一例として、加熱によって印刷画像の消色を可能とする可逆熱変色性マイクロカプセル顔料を用いたインクジェット印刷用インキが提案されている。（例えば、特許文献１参照）
【０００４】
上記従来技術は、ロイコ染料、顕色剤、および消色剤を内包した可逆熱変色性マイクロカプセル顔料（以下、マイクロカプセル顔料と称す）と溶媒とを含み、室温下（２５℃下）で発色する印刷画像を５５℃以上に加熱することにより印刷画像を消色可能とするインキである。
【０００５】
しかしながら、マイクロカプセル顔料のようなインキ溶媒に不溶性の着色剤を含むインキは、静置状態において着色剤が経時的に凝集物を形成する傾向にあり、このような状態となったインクをプリンタヘッドに供給しても、着色剤の濃度が不均一であるため、形成される画像の品質が低下するとともに、画像品質のばらつきが大きくなることがあった。また、凝集して沈殿した着色剤によって、プリンタヘッドのノズルが詰まってしまうおそれがあった。
【０００６】
上記問題に対し、インキの滞留を防止し、着色剤の凝集を抑制してプリンタヘッドのノズルにおける目詰まりを防ぐことが可能なインクジェット印刷用プリンター装置が従前より提案されている。（例えば、特許文献２参照）
この装置によれば、インク流路のインキを循環状態とし、プリンタヘッドから所定圧力でインクを常時噴射することで、インキ溶媒に不溶性の着色剤を用いたインキであっても、着色剤がインク流路およびプリンタヘッドで凝集することを抑制し、プリンタヘッドのノズルが目詰まりすることを防ぐことが可能とされている。
【０００７】
上記装置は、確かに、溶媒に不溶性の着色剤を用いた場合であっても、着色剤の凝集を抑制することをある程度可能としている。しかしながら、着色剤にマイクロカプセル顔料を用いた場合、マイクロカプセル顔料は一般の顔料と比べて粒子径が大きいため、粒子径によっては上記のような装置を以てしてもプリンタヘッドのノズルで目詰まりが生じることがある。また、粒子径が過度に小さいマイクロカプセル顔料を用いた場合には、目詰まりを抑制できるものの、マイクロカプセル顔料の着色力が低いため、印刷画像の発色性が低下する問題があった。
さらに、マイクロカプセル顔料が、目詰まりを生じず、十分な着色力を有する程度の粒子径を有しているとしても、その粒子径のばらつきによっては、インク吐出の際にプリンタヘッドのノズルにおいて均一径を有するインキ液滴が形成し難いため、インク吐出が不安定となって、被印刷面へのインキ液滴の着弾精度が下がり、高精細な印刷画像の形成が難しくなることがあった。
【先行技術文献】
【特許文献】
【０００８】
【特許文献１】特許５６３４２２５号公報
【特許文献２】実開昭５４−１８９１９号公報
【発明の概要】
【発明が解決しようとする課題】
【０００９】
本発明は上記を鑑みて為されたものであり、インクジェットプリンターによって印刷画像を形成する際、インク流路、およびプリンタヘッドのノズルが可逆熱変色性カプセル顔料によって目詰まりせずにインキが良好に吐出し、発色性に富み、高精細な可逆熱変色性の印刷画像を形成可能とする、インクジェットプリンター用可逆熱変色性水性インキ組成物と前記水性インキ組成物を用いたインク容器、および前記水性インキ組成物を収容したインクジェットプリンターを提供するものである。
【課題を解決するための手段】
【００１０】
本発明は上記課題を解決するために、
「１．インク収容部と、プリンタヘッドと、インク収容部からプリンタヘッドへインキを供給するインク供給流路と、プリンタヘッドのノズルから吐出されなかったインキをプリンタヘッドから前記インク供給流路へ戻すインク回収流路とを備え、前記インク供給流路、プリンタヘッド、およびインク回収流路を介してインキを循環するインクジェットプリンターに収容されるインキ組成物であって、水と、（イ）電子供与性呈色性有機化合物、（ロ）電子受容性化合物、および（ハ）前記両者の呈色反応の生起温度を決める反応媒体からなる可逆熱変色性組成物を内包する可逆熱変色性マイクロカプセル顔料とを含み、前記マイクカプセル顔料が、０．１〜５μｍの体積平均粒子径を有し、かつ、８μｍを超える粒子径を有するマイクロカプセル顔料粒子を含まないことを特徴とする、インクジェットプリンター用可逆熱変色性水性インキ組成物。
２. インク収容部と、プリンタヘッドと、インク収容部からプリンタヘッドへインキを供給するインク供給流路と、プリンタヘッドのノズルから吐出されなかったインキをプリンタヘッドから前記インク供給流路へ戻すインク回収流路とを備え、前記インク供給流路、プリンタヘッド、およびインク回収流路を介してインキを循環するインクジェットプリンターに収容されるインキ組成物であって、水と、（イ）電子供与性呈色性有機化合物、（ロ）電子受容性化合物、および（ハ）前記両者の呈色反応の生起温度を決める反応媒体からなる可逆熱変色性組成物を内包する可逆熱変色性マイクロカプセル顔料と、分散剤とを含み、前記マイクロカプセル顔料が、水と前記マイクロカプセル顔料とを含む液体中において正または負の値のゼータ電位を有し、前記分散剤が、前記マイクロカプセル顔料が有する前記ゼータ電位の値と反対符号の電荷を帯びる官能基を構造に有することを特徴とする、インクジェットプリンター用可逆熱変色性水性インキ組成物。
３．第１項または第２項に記載の水性インキ組成物を収容したインク容器。
４．複数の、第３項に記載のインク容器で構成された、インク容器セット。
５．第１項または第２項に記載の水性インキ組成物を収容したインク収容部と、プリンタヘッドと、インク収容部からプリンタヘッドへインキを供給するインク供給流路と、プリンタヘッドのノズルから吐出されなかったインキをプリンタヘッドから前記インク供給流路へ戻すインク回収流路とを備え、前記インク供給流路、プリンタヘッド、およびインク回収流路を介してインキを循環するインクジェットプリンター。
６．前記プリンタヘッドが、プリンタヘッド内でインキ循環する流路を備える、第５項に記載のインクジェットプリンター」とする。
【発明の効果】
【００１１】
本発明によれば、インクジェットプリンターで印刷画像を形成する際、インク流路、およびプリンタヘッドのノズルが可逆熱変色性カプセル顔料で目詰まりを起こさずに、着色力に優れ、均一径を有するインキ液滴がノズルから良好に吐出し、被印刷面が、紙やフィルム等の平板状のもののみならず、曲面を有する立体物であっても、発色性に富み、高精細な可逆熱変色性の印刷画像を形成可能とする、インクジェットプリンター用可逆熱変色性水性インキ組成物と前記水性インキ組成物を用いたインク容器、および前記水性インキ組成物を収容したインクジェットプリンターが提供される。
【図面の簡単な説明】
【００１２】
【図１】可逆熱変色性組成物を内包したマイクロカプセル顔料（加熱消色型）の変色挙動を示す説明図である。
【図２】色彩記憶性を有する可逆熱変色性組成物を内包したマイクロカプセル顔料（加熱消色型）の変色挙動を示す説明図である。
【図３】インクジェットプリンターの構成の一例を示す概略図である。
【発明を実施するための形態】
【００１３】
以下、本発明の実施の形態について、詳細に説明する。なお、本明細書において、配合を示す「部」、「％」、「比」などは特に断らない限り質量基準である。
【００１４】
本発明によるインクジェットプリンター用可逆熱変色性水性インキ組成物（以下、場合により、「水性インキ組成物」または「インキ組成物」と表すことがある。）は、水と、可逆熱変色性マイクロカプセル顔料とを少なくとも含んでなる。以下、本発明による水性インキ組成物を構成する各成分について説明する。
【００１５】
（可逆熱変色性マイクロカプセル顔料）
本発明の水性インキ組成物は、可逆熱変色性マイクロカプセル顔料を含む。
可逆熱変色性マイクロカプセル顔料（以下、単に「マイクロカプセル顔料」ともいう）は、電子供与性呈色性有機化合物、電子受容性化合物及び両者の呈色反応の生起温度を決める反応媒体からなる可逆熱変色性組成物を内包する。
【００１６】
マイクロカプセル顔料としては、特公昭５１−４４７０６号公報、特公昭５１−４４７０７号公報、特公平１−２９３９８号公報等に記載されている、所定の温度（変色点）を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性（ΔＨ＝１℃から７℃）を有する加熱消色型の可逆熱変色性組成物を内包したマイクロカプセル顔料を用いることができる（図１参照）。
【００１７】
また、特開２００６−１３７８８６号公報、特開２００６−１８８６６０号公報、特開２００８−４５０６２号公報、特開２００８−２８０５２３号公報等に記載されている、大きなヒステリシス特性を示す可逆熱変色性組成物を内包させたマイクロカプセル顔料を用いることもできる。即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、完全発色温度（ｔ１）以下の低温域での発色状態、又は完全消色温度（ｔ４）以上の高温域での消色状態が、特定温度域〔ｔ２からｔ３の間の温度域（実質的二相保持温度域）〕で色彩記憶性を有する可逆熱変色性組成物を内包させたマイクロカプセル顔料を用いることもできる（図２参照）。
【００１８】
色彩記憶性を有する可逆熱変色性組成物を内包させたマイクロカプセル顔料の色濃度−温度曲線におけるヒステリシス特性について説明する。
図２では、縦軸に色濃度、横軸に温度が表されている。温度変化による色濃度の変化は矢印に沿って進行する。ここで、Ａは完全消色状態に達する温度ｔ４（以下、完全消色温度と称す）における濃度を示す点であり、Ｂは消色を開始する温度ｔ３（以下、消色開始温度と称す）における濃度を示す点であり、Ｃは発色を開始する温度ｔ２（以下、発色開始温度と称す）における濃度を示す点であり、Ｄは完全発色状態に達する温度ｔ１（以下、完全発色温度と称す）における濃度を示す点である。
変色温度域は前記ｔ１とｔ４間の温度域であり、着色状態と消色状態の両状態が共存でき、色濃度の差の大きい領域であるｔ２とｔ３の間の温度域が実質変色温度域である。
また、線分ＥＦの長さが変色のコントラストを示す尺度であり、線分ＥＦの中点を通る線分ＨＧの長さがヒステリシスの程度を示す温度幅（以下、ヒステリシス幅ΔＨと記す）であり、このΔＨ値が小さいと変色前後の両状態のうち常温域では特定の一方の状態しか存在しえない。また、前記ΔＨ値が大きいと変色前後の各状態の保持が容易となる。
【００１９】
前記完全消色温度ｔ４は、摩擦部材と被筆記面との擦過によって生じる摩擦熱等により消色させる場合、例えば、５０℃以上９０℃以下であり、好ましくは５５℃以上８５℃以下、より好ましくは６０℃以上８０℃以下の範囲にあり、完全発色温度ｔ１は冷凍室、寒冷地等でしか得られない温度とすることができ、例えば、０℃以下であり、好ましくは−５０℃以上−５℃以下、より好ましくは−５０℃以上−１０℃以下の範囲にある。
【００２０】
以下に電子供与性呈色性有機化合物、電子受容性化合物及び反応媒体について説明する。電子供与性呈色性有機化合物は、色調を決める成分であって、電子受容性化合物に電子を供与して、発色する化合物である。電子供与性呈色性有機化合物としては、フタリド化合物、フルオラン化合物、スチリノキノリン化合物、ジアザローダミンラクトン化合物、ピリジン化合物、キナゾリン化合物、ビスキナゾリン化合物等が挙げられ、これらのうちフタリド化合物及びフルオラン化合物からなる群から選択される少なくとも１種が好ましい。
【００２１】
前記フタリド化合物としては、例えばジフェニルメタンフタリド化合物、フェニルインドリルフタリド化合物、インドリルフタリド化合物、ジフェニルメタンアザフタリド化合物、フェニルインドリルアザフタリド化合物、及びそれらの誘導体などが挙げられ、これらの中でも、フェニルインドリルアザフタリド化合物、ならびにそれらの誘導体が好ましい。また、前記フルオラン化合物としては、例えば、アミノフルオラン化合物、アルコキシフルオラン化合物、及びそれらの誘導体が挙げられる。
【００２２】
以下にこれらの化合物を例示する。
３，３−ビス（ｐ−ジメチルアミノフェニル）−６−ジメチルアミノフタリド、
３−（４−ジエチルアミノフェニル）−３−（１−エチル−２−メチルインドール−３−イル）フタリド、
３，３−ビス（１−ｎ−ブチル−２−メチルインドール−３−イル）フタリド、
３，３−ビス（２−エトキシ−４−ジエチルアミノフェニル）−４−アザフタリド、
３−（２−エトキシ−４−ジエチルアミノフェニル）−３−（１−エチル−２−メチルインドール−３−イル）−４−アザフタリド、
３−（２−ヘキシルオキシ−４−ジエチルアミノフェニル）−３−（１−エチル−２−メチルインドール−３−イル）−４−アザフタリド、
３−〔２−エトキシ−４−（Ｎ−エチルアニリノ）フェニル〕−３−（１−エチル−２−メチルインドール−３−イル）−４−アザフタリド、
３−（２−アセトアミド−４−ジエチルアミノフェニル）−３−（１−プロピルインドール−３−イル）−４−アザフタリド、
３，６−ビス（ジフェニルアミノ）フルオラン、
３，６−ジメトキシフルオラン、
３，６−ジ−ｎ−ブトキシフルオラン、
２−メチル−６−（Ｎ−エチル−Ｎ−ｐ−トリルアミノ）フルオラン、
３−クロロ−６−シクロヘキシルアミノフルオラン、
２−メチル−６−シクロヘキシルアミノフルオラン、
２−（２−クロロアミノ）−６−ジブチルアミノフルオラン、
２−（２−クロロアニリノ）−６−ジ−ｎ−ブチルアミノフルオラン、
２−（３−トリフルオロメチルアニリノ）−６−ジエチルアミノフルオラン、
２−（３−トリフルオロメチルアニリノ）−６−ジペンチルアミノフルオラン、
２−（ジベンジルアミノ）−６−ジエチルアミノフルオラン、
２−（Ｎ−メチルアニリノ）−６−（Ｎ−エチル−Ｎ−ｐ−トリルアミノ）フルオラン、
１，３−ジメチル−６−ジエチルアミノフルオラン、
２−クロロ−３−メチル−６−ジエチルアミノフルオラン、
２−アニリノ−３−メチル−６−ジエチルアミノフルオラン、
２−アニリノ−３−メトキシ−６−ジエチルアミノフルオラン、
２−アニリノ−３−メチル−６−ジ−ｎ−ブチルアミノフルオラン、
２−アニリノ−３−メトキシ−６−ジ−ｎ−ブチルアミノフルオラン、
２−キシリジノ−３−メチル−６−ジエチルアミノフルオラン、
２−アニリノ−３−メチル−６−（Ｎ−エチル−Ｎ−p−トリルアミノ）フルオラン、
１，２−ベンツ−６−ジエチルアミノフルオラン、
１，２−ベンツ−６−（Ｎ−エチル−Ｎ−イソブチルアミノ）フルオラン、
１，２−ベンツ−６−（Ｎ−エチル−Ｎ−イソアミルアミノ）フルオラン、
２−（３−メトキシ−４−ドデコキシスチリル）キノリン、
スピロ〔５Ｈ−（１）ベンゾピラノ［２，３−ｄ］ピリミジン−５，１’（３’Ｈ）イソベンゾフラン〕−３’−オン，２−（ジエチルアミノ）−８−（ジエチルアミノ）−４−メチル、
スピロ〔５Ｈ−（１）ベンゾピラノ［２，３−ｄ］ピリミジン−５，１’（３’Ｈ）イソベンゾフラン〕−３’−オン，２−（ジ−ｎ−ブチルアミノ）−８−（ジ−ｎ−ブチルアミノ）−４−メチル、
スピロ〔５Ｈ−（１）ベンゾピラノ［２，３−ｄ］ピリミジン−５，１’（３’Ｈ）イソベンゾフラン〕−３’−オン，２−（ジ−ｎ−ブチルアミノ）−８−（ジエチルアミノ）−４−メチル、
スピロ〔５Ｈ−（１）ベンゾピラノ［２，３−ｄ］ピリミジン−５，１’（３’Ｈ）イソベンゾフラン〕−３’−オン，２−（ジ−ｎ−ブチルアミノ）−８−（Ｎ−エチル−Ｎ−ｉ−アミルアミノ）−４−メチル、
スピロ〔５Ｈ−（１）ベンゾピラノ［２，３−ｄ］ピリミジン−５，１’（３’Ｈ）イソベンゾフラン〕−３’−オン，２−（ジブチルアミノ）−８−（ジペンチルアミノ）−４−メチル、
４，５，６，７−テトラクロロ−３−〔４−（ジメチルアミノ）−２−メトキシフェニル〕−３−（１−ブチル−２−メチル−１Ｈ−インドール−３−イル）−１（３Ｈ）−イソベンゾフラノン、
４，５，６，７−テトラクロロ−３−〔４−（ジエチルアミノ）−２−エトキシフェニル〕−３−（１−エチル−２−メチル−１Ｈ−インドール−３−イル）−１（３Ｈ）−イソベンゾフラノン、
４，５，６，７−テトラクロロ−３−〔４−（ジエチルアミノ）−２−エトキシフェニル〕−３−（１−ペンチル−２−メチル−１Ｈ−インドール−３−イル）−１（３Ｈ）−イソベンゾフラノン、
４，５，６，７−テトラクロロ−３−[４−（ジエチルアミノ）−２−メチルフェニル]−３−（１−エチル−２−メチル−１Ｈ−インドール−３−イル）−１（３Ｈ）−イソベンゾフラノン、
３’，６’−ビス〔フェニル（２−メチルフェニル）アミノ〕−スピロ［イソベンゾフラン−１（３Ｈ），９’−〔９Ｈ〕キサンテン］−３−オン、
３’，６’−ビス〔フェニル（３−メチルフェニル）アミノ〕−スピロ［イソベンゾフラン−１（３Ｈ），９’−〔９Ｈ〕キサンテン］−３−オン、
３’，６’−ビス〔フェニル（３−エチルフェニル）アミノ〕−スピロ［イソベンゾフラン−１（３Ｈ），９’−〔９Ｈ〕キサンテン］−３−オン、
２，６−ビス（２’−エチルオキシフェニル）−４−（４’−ジメチルアミノフェニル）ピリジン、
２，６−ビス（２’，４’−ジエチルオキシフェニル）−４−（４’−ジメチルアミノフェニル）ピリジン、
２−（４’−ジメチルアミノフェニル）−４−メトキシ−キナゾリン、
４，４’−（エチレンジオキシ）−ビス〔２−（４−ジエチルアミノフェニル）キナゾリン〕等を挙げることができる。
【００２３】
なお、フルオラン類としては、キサンテン環を形成するフェニル基に置換基を有する前記化合物の他、キサンテン環を形成するフェニル基に置換基を有すると共にラクトン環を形成するフェニル基にも置換基（例えば、メチル基等のアルキル基、クロロ基等のハロゲン原子）を有する青色や黒色を呈する化合物であってもよい。
【００２４】
電子受容性化合物としては、活性プロトンを有する化合物群、偽酸性化合物群（酸ではないが、組成物中で酸として作用して電子供与性呈色性有機化合物を発色させる化合物群）、電子空孔を有する化合物群等がある。活性プロトンを有する化合物を例示すると、フェノール性水酸基を有する化合物としては、モノフェノール類、ポリフェノール類があり、さらにその置換基としてアルキル基、アルケニル基、アリール基、アシル基、アルコキシカルボニル基、カルボキシ基及びそのエステル又はアミド基、ハロゲン基等を有する化合物、及びビス型、トリス型フェノール等のフェノール−アルデヒド縮合樹脂等を挙げることができる。また、フェノール性水酸基を有する化合物の金属塩であってもよい。
【００２５】
電子受容性化合物の具体例としては、フェノール、ｏ−クレゾール、ターシャリーブチルカテコール、ノニルフェノール、ｎ−オクチルフェノール、ｎ−ドデシルフェノール、ｎ−ステアリルフェノール、ｐ−クロロフェノール、ｐ−ブロモフェノール、ｏ−フェニルフェノール、ｐ−ヒドロキシ安息香酸ｎ−ブチル、ｐ−ヒドロキシ安息香酸ｎ−オクチル、レゾルシン、没食子酸ドデシル、ビス（４−ヒドロキシフェニル）スルホン、ビス（４−ヒドロキシフェニル）スルフィド、ビス（３−アリル−４−ヒドロキシフェニル）スルホン、４−ヒドロキシフェニル−４−イソプロポキシフェニルスルホン、４−ベンジルオキシフェニル−４−ヒドロキシフェニルスルホン、１，１−ビス（４−ヒドロキシフェニル）エタン、１，１−ビス（４−ヒドロキシフェニル）プロパン、１，１−ビス（４−ヒドロキシフェニル）ｎ−ブタン、１，１−ビス（４−ヒドロキシフェニル）ｎ−ペンタン、１，１−ビス（４−ヒドロキシフェニル）ｎ−ヘキサン、１，１−ビス（４−ヒドロキシフェニル）ｎ−ヘプタン、１，１−ビス（４−ヒドロキシフェニル）ｎ−オクタン、１，１−ビス（４−ヒドロキシフェニル）ｎ−ノナン、１，１−ビス（４−ヒドロキシフェニル）ｎ−デカン、１，１−ビス（４−ヒドロキシフェニル）ｎ−ドデカン、１，１−ビス（４−ヒドロキシフェニル）−２−メチルプロパン、１，１−ビス（４−ヒドロキシフェニル）−３−メチルブタン、１，１−ビス（４−ヒドロキシフェニル）−３−メチルペンタン、１，１−ビス（４−ヒドロキシフェニル）−２，３−ジメチルペンタン、１，１−ビス（４−ヒドロキシフェニル）−２−エチルブタン、１，１−ビス（４−ヒドロキシフェニル）−２−エチルヘキサン、１，１−ビス（４−ヒドロキシフェニル）−３，７−ジメチルオクタン、１，１−ビス（４−ヒドロキシフェニル）シクロヘキサン、１，１−ビス（４−ヒドロキシフェニル）−３，３，５−トリメチルシクロヘキサン、１−フェニル−１，１−ビス（４−ヒドロキシフェニル）エタン、２，２−ビス（４−ヒドロキシフェニル）プロパン、２，２−ビス（４−ヒドロキシフェニル）ｎ−ブタン、２，２−ビス（４−ヒドロキシフェニル）ｎ−ペンタン、２，２−ビス（４−ヒドロキシフェニル）ｎ−ヘキサン、２，２−ビス（４−ヒドロキシフェニル）ｎ−へプタン、２，２−ビス（４−ヒドロキシフェニル）ｎ−オクタン、２，２−ビス（４−ヒドロキシフェニル）ｎ−ノナン、２，２−ビス（４−ヒドロキシフェニル）ｎ−デカン、２，２−ビス（４−ヒドロキシフェニル）ｎ−ドデカン、２，２−ビス（４−ヒドロキシフェニル）エチルプロピオネート、２，２−ビス（４−ヒドロキシフェニル）−４−メチルペンタン、２，２−ビス（４−ヒドロキシフェニル）−４−メチルヘキサン、２，２−ビス（４−ヒドロキシフェニル）ヘキサフルオロプロパン、２，２−ビス（４−ヒドロキシ−３−メチルフェニル）プロパン、９，９−ビス（４−ヒドロキシ−３−メチルフェニル）フルオレン、１，３−ビス[２−（４−ヒドロキシフェニル）−２−プロピル]ベンゼン、ビス（２−ヒドロキシフェニル）メタン、１，１，１−トリス（４−ヒドロキシフェニル）エタン、２，２−ビス（３−メ���ル−４−ヒドロキシフェニル）ブタン、４−ｔ−ブチル−２’，４’−ジヒドロキシベンゾフェノン等を挙げることができる。
【００２６】
フェノール性水酸基を有する化合物が最も有効な熱変色特性を発現させることができるが、芳香族カルボン酸及び炭素数２から５の脂肪族カルボン酸、カルボン酸金属塩、酸性リン酸エステル及びそれらの金属塩、１，２，３−トリアゾール及びその誘導体から選ばれる化合物等であってもよい。
【００２７】
電子供与性呈色性有機化合物及び電子受容性化合物による呈色反応の生起温度を決める反応媒体について説明する。反応媒体としては、アルコール類、エステル類、ケトン類、エーテル類、酸アミド類等の化合物が挙げられる。これらの化合物を用いてマイクロカプセル化及び二次加工に応用する場合は、低分子量の化合物では高熱処理を施すとカプセル外に蒸散するので、安定的にカプセル内に保持させるために炭素数１０以上の化合物が好適に用いられる。
【００２８】
アルコール類としては、炭素数１０以上の脂肪族一価の飽和アルコールが有効である。具体的にはデシルアルコール、ウンデシルアルコール、ドデシルアルコール、トリデシルアルコール、テトラデシルアルコール、ペンタデシルアルコール、ヘキサデシルアルコール、ヘプタデシルアルコール、オクタデシルアルコール、エイコシルアルコール、ドコシルアルコール等が挙げられる。
【００２９】
エステル類としては、炭素数１０以上のエステル類が有効であり、脂肪族及び脂環或いは芳香環を有する一価カルボン酸と、脂肪族及び脂環或いは芳香環を有する一価アルコールの任意の組み合わせから得られるエステル類、脂肪族及び脂環或いは芳香環を有する多価カルボン酸と、脂肪族及び脂環或いは芳香環を有する一価アルコールの任意の組み合わせから得られるエステル類、脂肪族及び脂環或いは芳香環を有する一価カルボン酸と、脂肪族及び脂環或いは芳香環を有する多価アルコールの任意の組み合わせから得られるエステル類が挙げられる。具体的にはカプリル酸エチル、カプリル酸オクチル、カプリル酸ステアリル、カプリン酸ミリスチル、カプリン酸ドコシル、ラウリン酸２−エチルヘキシル、ラウリン酸ｎ−デシル、ミリスチン酸３−メチルブチル、ミリスチン酸セチル、パルミチン酸イソプロピル、パルミチン酸ネオペンチル、パルミチン酸ノニル、パルミチン酸シクロヘキシル、ステアリン酸ｎ−ブチル、ステアリン酸２−メチルブチル、ステアリン酸３，５，５−トリメチルヘキシル、ステアリン酸ｎ−ウンデシル、ステアリン酸ペンタデシル、ステアリン酸ステアリル、ステアリン酸シクロヘキシルメチル、ベヘン酸イソプロピル、ベヘン酸ヘキシル、ベヘン酸ラウリル、ベヘン酸ベヘニル、安息香酸セチル、ｐｔｅｒｔ−ブチル安息香酸ステアリル、フタル酸ジミリスチル、フタル酸ジステアリル、シュウ酸ジミリスチル、シュウ酸ジセチル、マロン酸ジセチル、コハク酸ジラウリル、グルタル酸ジラウリル、アジピン酸ジウンデシル、アゼライン酸ジラウリル、セバシン酸ジ−（ｎ−ノニル）、１，１８−オクタデシルメチレンジカルボン酸ジネオペンチル、エチレングリコールジミリステート、プロピレングリコールジラウレート、プロピレングリコールジステアレート、ヘキシレングリコールジパルミテート、１，５−ペンタンジオールジステアレート、１，２，６−ヘキサントリオールトリミリステート、１，４−シクロヘキサンジオールジデシル、１，４−シクロヘキサンジメタノールジミリステート、キシレングリコールジカプリネート、キシレングリコールジステアレート等が挙げられる。
【００３０】
飽和脂肪酸と分枝脂肪族アルコールのエステル、及び不飽和脂肪酸又は分枝もしくは置換基を有する飽和脂肪酸と分岐状であるか又は炭素数１６以上の脂肪族アルコールのエステルから選ばれるエステル化合物も有効である。具体的には、酪酸２−エチルヘキシル、ベヘン酸２−エチルヘキシル、ミリスチン酸２−エチルヘキシル、カプリン酸２−エチルヘキシル、ラウリン酸３，５，５−トリメチルヘキシル、パルミチン酸３，５，５−トリメチルヘキシル、ステアリン酸３，５，５−トリメチルヘキシル、カプロン酸２−メチルブチル、カプリル酸２−メチルブチル、カプリン酸２−メチルブチル、パルミチン酸１−エチルプロピル、ステアリン酸１−エチルプロピル、ベヘン酸１−エチルプロピル、ラウリン酸１−エチルヘキシル、ミリスチン酸１−エチルヘキシル、パルミチン酸１−エチルヘキシル、カプロン酸２−メチルペンチル、カプリル酸２−メチルペンチル、カプリン酸２−メチルペンチル、ラウリン酸２−メチルペンチル、ステアリン酸２−メチルブチル、ステアリン酸２−メチルブチル、ステアリン酸３−メチルブチル、ステアリン酸１−メチルヘプチル、ベヘン酸２−メチルブチル、ベヘン酸３−メチルブチル、ステアリン酸１−メチルヘプチル、ベヘン酸１−メチルヘプチル、カプロン酸１−エチルペンチル、パルミチン酸１−エチルペンチル、ステアリン酸１−メチルプロピル、ステアリン酸１−メチルオクチル、ステアリン酸１−メチルヘキシル、ラウリン酸１，１−ジメチルプロピル、カプリン酸１−メチルペンチル、パルミチン酸２−メチルヘキシル、ステアリン酸２−メチルヘキシル、ベヘン酸２−メチルヘキシル、ラウリン酸３，７−ジメチルオクチル、ミリスチン酸３，７−ジメチルオクチル、パルミチン酸３，７−ジメチルオクチル、ステアリン酸３，７−ジメチルオクチル、ベヘン酸３，７−ジメチルオクチル、オレイン酸ステアリル、オレイン酸ベヘニル、リノール酸ステアリル、リノール酸ベヘニル、エルカ酸３，７−ジメチルオクチル、エルカ酸ステアリル、エルカ酸イソステアリル、イソステアリン酸セチル、イソステアリン酸ステアリル、１２−ヒドロキシステアリン酸２−メチルペンチル、１８−ブロモステアリン酸２−エチルヘキシル、２−ケトミリスチン酸イソステアリル、２−フルオロミリスチン酸２−エチルヘキシル、酪酸セチル、酪酸ステアリル、酪酸ベヘニル等が挙げられる。
【００３１】
更に、色濃度−温度曲線に関して大きなヒステリシス特性を示して変色し、温度変化に依存して色彩記憶性を与えるためには、特公平４−１７１５４号公報に記載された５℃以上５０℃未満のΔＴ値（融点−曇点）を示すカルボン酸エステル化合物、例えば、分子中に置換芳香族環を含むカルボン酸エステル、無置換芳香族環を含むカルボン酸と炭素数１０以上の脂肪族アルコールのエステル、分子中にシクロヘキシル基を含むカルボン酸エステル、炭素数６以上の脂肪酸と無置換芳香族アルコール又はフェノールのエステル、炭素数８以上の脂肪酸と分岐脂肪族アルコール又はエステル、ジカルボン酸と芳香族アルコール又は分岐脂肪族アルコールのエステル、ケイ皮酸ジベンジル、ステアリン酸ヘプチル、アジピン酸ジデシル、アジピン酸ジラウリル、アジピン酸ジミリスチル、アジピン酸ジセチル、アジピン酸ジステアリル、トリラウリン、トリミリスチン、トリステアリン、ジミリスチン、ジステアリン等が挙げられる。
【００３２】
炭素数９以上の奇数の脂肪族一価アルコールと炭素数が偶数の脂肪族カルボン酸から得られる脂肪酸エステル化合物、ｎ−ペンチルアルコール又はｎ−ヘプチルアルコールと炭素数１０から１６の偶数の脂肪族カルボン酸より得られる総炭素数１７から２３の脂肪酸エステル化合物も有効である。具体的には、酢酸ｎ−ペンタデシル、酪酸ｎ−トリデシル、酪酸ｎ−ペンタデシル、カプロン酸ｎ−ウンデシル、カプロン酸ｎ−トリデシル、カプロン酸ｎ−ペンタデシル、カプリル酸ｎ−ノニル、カプリル酸ｎ−ウンデシル、カプリル酸ｎ−トリデシル、カプリル酸ｎ−ペンタデシル、カプリン酸ｎ−ヘプチル、カプリン酸ｎ−ノニル、カプリン酸ｎ−ウンデシル、カプリン酸ｎ−トリデシル、カプリン酸ｎ−ペンタデシル、ラウリン酸ｎ−ペンチル、ラウリン酸ｎ−ヘプチル、ラウリン酸ｎ−ノニル、ラウリン酸ｎ−ウンデシル、ラウリン酸ｎ−トリデシル、ラウリン酸ｎ−ペンタデシル、ミリスチン酸ｎ−ペンチル、ミリスチン酸ｎ−ヘプチル、ミリスチン酸ｎ−ノニル、ミリスチン酸ｎ−ウンデシル、ミリスチン酸ｎ−トリデシル、ミリスチン酸ｎ−ペンタデシル、パルミチン酸ｎ−ペンチル、パルミチン酸ｎ−ヘプチル、パルミチン酸ｎ−ノニル、パルミチン酸ｎ−ウンデシル、パルミチン酸ｎ−トリデシル、パルミチン酸ｎ−ペンタデシル、ステアリン酸ｎ−ノニル、ステアリン酸ｎ−ウンデシル、ステアリン酸ｎ−トリデシル、ステアリン酸ｎ−ペンタデシル、エイコサン酸ｎ−ノニル、エイコサン酸ｎ−ウンデルシ、エイコサン酸ｎ−トリデシル、エイコサン酸ｎ−ペンタデシル、ベヘニン酸ｎ−ノニル、ベヘニン酸ｎ−ウンデシル、ベヘニン酸ｎ−トリデシル、ベヘニン酸ｎ−ペンタデシル等が挙げられる。
【００３３】
ケトン類としては、総炭素数が１０以上の脂肪族ケトン類が有効である。具体的には、２−デカノン、３−デカノン、４−デカノン、２−ウンデカノン、３−ウンデカノン、４−ウンデカノン、５−ウンデカノン、２−ドデカノン、３−ドデカノン、４−ドデカノン、５−ドデカノン、２−トリデカノン、３−トリデカノン、２−テトラデカノン、２−ペンタデカノン、８−ペンタデカノン、２−ヘキサデカノン、３−ヘキサデカノン、９−ヘプタデカノン、２−ペンタデカノン、２−オクタデカノン、２−ノナデカノン、１０−ノナデカノン、２−エイコサノン、１１−エイコサノン、２−ヘンエイコサノン、2-ドコサノン、ラウロン、ステアロン等が挙げられる。
【００３４】
ケトン類として更には、総炭素数が１２から２４のアリールアルキルケトン類、例えば、ｎ−オクタデカノフェノン、ｎ−ヘプタデカノフェノン、ｎ−ヘキサデカノフェノン、ｎ−ペンタデカノフェノン、ｎ−テトラデカノフェノン、４−ｎ−ドデカアセトフェノン、ｎ−トリデカノフェノン、４−ｎ−ウンデカノアセトフェノン、ｎ−ラウロフェノン、４−ｎ−デカノアセトフェノン、ｎ−ウンデカノフェノン、４−ｎ−ノニルアセトフェノン、ｎ−デカノフェノン、４−ｎ−オクチルアセトフェノン、ｎ−ノナノフェノン、４−ｎ−ヘプチルアセトフェノン、ｎ−オクタノフェノン、４−ｎ−ヘキシルアセトフェノン、４−ｎ−シクロヘキシルアセトフェノン、４−ｔｅｒｔ−ブチルプロピオフェノン、ｎ−ヘプタフェノン、４−ｎ−ペンチルアセトフェノン、シクロヘキシルフェニルケトン、ベンジル−ｎ−ブチルケトン、４−ｎ−ブチルアセトフェノン、ｎ−ヘキサノフェノン、４−イソブチルアセトフェノン、１−アセトナフトン、２−アセトナフトン、シクロペンチルフェニルケトン等が挙げられる。
【００３５】
エーテル類としては、総炭素数１０以上の脂肪族エーテル類が有効である。具体的には、ジペンチルエーテル、ジヘキシルエーテル、ジヘプチルエーテル、ジオクチルエーテル、ジノニルエーテル、ジデシルエーテル、ジウンデシルエーテル、ジドデシルエーテル、ジトリデシルエーテル、ジテトラデシルエーテル、ジペンタデシルエーテル、ジヘキサデシルエーテル、ジオクタデシルエーテル、デカンジオールジメチルエーテル、ウンデカンジオールジメチルエーテル、ドデカンジオールジメチルエーテル、トリデカンジオールジメチルエーテル、デカンジオールジエチルエーテル、ウンデカンジオールジエチルエーテル等が挙げられる。
【００３６】
酸アミド類としては、アセトアミド、プロピオン酸アミド、酪酸アミド、カプロン酸アミド、カプリル酸アミド、カプリン酸アミド、ラウリン酸アミド、ミリスチン酸アミド、パルミチン酸アミド、ステアリン酸アミド、ベヘニン酸アミド、オレイン酸アミド、エルカ酸アミド、ベンズアミド、カプロン酸アニリド、カプリル酸アニリド、カプリン酸アニリド、ラウリン酸アニリド、ミリスチン酸アニリド、パルミチン酸アニリド、ステアリン酸アニリド、ベヘニン酸アニリド、オレイン酸アニリド、エルカ酸アニリド、カプロン酸Ｎ−メチルアミド、カプリル酸Ｎ−メチルアミド、カプリン酸Ｎ−メチルアミド、ラウリン酸Ｎ−メチルアミド、ミリスチン酸Ｎ−メチルアミド、パルミチン酸Ｎ−メチルアミド、ステアリン酸Ｎ−メチルアミド、ベヘニン酸Ｎ−メチルアミド、オレイン酸Ｎ−メチルアミド、エルカ酸Ｎ−メチルアミド、ラウリン酸Ｎ−エチルアミド、ミリスチン酸Ｎ−エチルアミド、パルミチン酸Ｎ−エチルアミド、ステアリン酸Ｎ−エチルアミド、オレイン酸Ｎ−エチルアミド、ラウリン酸Ｎ−ブチルアミド、ミリスチン酸Ｎ−ブチルアミド、パルミチン酸Ｎ−ブチルアミド、ステアリン酸Ｎ−ブチルアミド、オレイン酸Ｎ−ブチルアミド、ラウリン酸Ｎ−オクチルアミド、ミリスチン酸Ｎ−オクチルアミド、パルミチン酸Ｎ−オクチルアミド、ステアリン酸Ｎ−オクチルアミド、オレイン酸Ｎ−オクチルアミド、ラウリン酸Ｎ−ドデシルアミド、ミリスチン酸Ｎ−ドデシルアミド、パルミチン酸Ｎ−ドデシルアミド、ステアリン酸Ｎ−ドデシルアミド、オレイン酸Ｎ−ドデシルアミド、ジラウリン酸アミド、ジミリスチン酸アミド、ジパルミチン酸アミド、ジステアリン酸アミド、ジオレイン酸アミド、トリラウリン酸アミド、トリミリスチン酸アミド、トリパルミチン酸アミド、トリステアリン酸アミド、トリオレイン酸アミド、コハク酸アミド、アジピン酸アミド、グルタル酸アミド、マロン酸アミド、アゼライン酸アミド、マレイン酸アミド、コハク酸Ｎ−メチルアミド、アジピン酸Ｎ−メチルアミド、グルタル酸Ｎ−メチルアミド、マロン酸Ｎ−メチルアミド、アゼライン酸Ｎ−メチルアミド、コハク酸Ｎ−エチルアミド、アジピン酸Ｎ−エチルアミド、グルタル酸Ｎ−エチルアミド、マロン酸Ｎ−エチルアミド、アゼライン酸Ｎ−エチルアミド、コハク酸Ｎ−ブチルアミド、アジピン酸Ｎ−ブチルアミド、グルタル酸Ｎ−ブチルアミド、マロン酸Ｎ−ブチルアミド、アジピン酸Ｎ−オクチルアミド、アジピン酸Ｎ−ドデシルアミド等が挙げられる。
【００３７】
また、反応媒体として、下記式（１）で示される化合物を用いることもできる。
【００３８】
【化１】
2020063320.tif 000003
【００３９】
式中、Ｒ１は水素原子又はメチル基を示し、ｍは０から２の整数を示し、Ｘ１、Ｘ２のいずれか一方は−（ＣＨ２）ｎＯＣＯＲ２又は−（ＣＨ２）ｎＣＯＯＲ２、他方は水素原子を示し、ｎは０から２の整数を示し、Ｒ２は炭素数４以上のアルキル基又はアルケニル基を示し、Ｙ１及びＹ２は水素原子、炭素数１から４のアルキル基、メトキシ基又はハロゲン原子を示し、ｒ及びｐは１から３の整数を示す。
【００４０】
前記式（１）で示される化合物のうち、Ｒ１が水素原子の場合、より広いヒステリシス幅を有する可逆熱変色性組成物が得られるため好適であり、更にＲ１が水素原子であり、且つ、ｍが０の場合がより好適である。なお、式（１）で示される化合物のうち、より好ましくは下記式（２）で示される化合物が用いられる。
【００４１】
【化２】
2020063320.tif 000004
【００４２】
式（２）中のＲは炭素数８以上のアルキル基又はアルケニル基を示すが、好ましくは炭素数１０から２４のアルキル基、更に好ましくは炭素数１２から２２のアルキル基である。
【００４３】
式（２）で示される化合物として具体的には、オクタン酸−４−ベンジルオキシフェニルエチル、ノナン酸−４−ベンジルオキシフェニルエチル、デカン酸−４−ベンジルオキシフェニルエチル、ウンデカン酸−４−ベンジルオキシフェニルエチル、ドデカン酸−４−ベンジルオキシフェニルエチル、トリデカン酸−４−ベンジルオキシフェニルエチル、テトラデカン酸−４−ベンジルオキシフェニルエチル、ペンタデカン酸−４−ベンジルオキシフェニルエチル、ヘキサデカン酸−４−ベンジルオキシフェニルエチル、ヘプタデカン酸−４−ベンジルオキシフェニルエチル、オクタデカン酸−４−ベンジルオキシフェニルエチルを例示できる。
【００４４】
更に、反応媒体として、下記式（３）で示される化合物を用いることもできる。
【００４５】
【化３】
2020063320.tif 000005
【００４６】
式（３）中、Ｒは炭素数８以上のアルキル基又はアルケニル基を示し、ｍ及びｎはそれぞれ１から３の整数を示し、Ｘ及びＹはそれぞれ水素原子、炭素数１から４のアルキル基、炭素数１から４のアルコキシ基又はハロゲン原子を示す。
【００４７】
式（３）で示される化合物として具体的には、オクタン酸１,１−ジフェニルメチル、
ノナン酸１,１−ジフェニルメチル、デカン酸１,１−ジフェニルメチル、ウンデカン酸１,１−ジフェニルメチル、ドデカン酸１,１−ジフェニルメチル、トリデカン酸１,１−ジフェニルメチル、テトラデカン酸１,１−ジフェニルメチル、ペンタデカン酸１,１−ジフェニルメチル、ヘキサデカン酸１,１−ジフェニルメチル、ヘプタデカン酸１,１−ジフェニルメチル、オクタデカン酸１,１−ジフェニルメチルを例示できる。
【００４８】
更に、反応媒体として下記式（４）で示される化合物を用いることもできる。
【００４９】
【化４】
2020063320.tif 000006
【００５０】
式（４）中、Ｘは水素原子、炭素数１から４のアルキル基、メトキシ基又はハロゲン原子のいずれかを示し、ｍは１から３の整数を示し、ｎは１から２０の整数を示す。
【００５１】
式（４）で示される化合物としては、マロン酸と２−〔４−(４−クロロベンジルオキシ）フェニル）〕エタノールとのジエステル、こはく酸と２−（４−ベンジルオキシフェニル）エタノールとのジエステル、こはく酸と２−〔４−(３−メチルベンジルオキシ）フェニル）〕エタノールとのジエステル、グルタル酸と２−（４−ベンジルオキシフェニル）エタノールとのジエステル、グルタル酸と２−〔４−(４−クロロベンジルオキシ）フェニル）〕エタノールとのジエステル、アジピン酸と２−（４−ベンジルオキシフェニル）エタノールとのジエステル、ピメリン酸と２−（４−ベンジルオキシフェニル）エタノールとのジエステル、スベリン酸と２−（４−ベンジルオキシフェニル）エタノールとのジエステル、スベリン酸と２−〔４−(３−メチルベンジルオキシ）フェニル）〕エタノールとのジエステル、スベリン酸と２−〔４−(４−クロロベンジルオキシ）フェニル）〕エタノールとのジエステル、スベリン酸と２−〔４−(２，４−ジクロロベンジルオキシ）フェニル）〕エタノールとのジエステル、アゼライン酸と２−（４−ベンジルオキシフェニル）エタノールとのジエステル、セバシン酸と２−（４−ベンジルオキシフェニル）エタノールとのジエステル、１，１０−デカンジカルボン酸と２−（４−ベンジルオキシフェニル）エタノールとのジエステル、１，１８-オクタデカンジカルボン酸と２−（４−ベンジルオキシフェニル）エタノールとのジエステル、１，１８-オクタデカンジカルボン酸と２−〔４−(２−メチルベンジルオキシ）フェニル）〕エタノールとのジエステルを例示できる。
【００５２】
更に、反応媒体として下記式（５）で示される化合物を用いることもできる。
【００５３】
【化５】
2020063320.tif 000007
【００５４】
式（５）中、Ｒは炭素数１から２１のアルキル基又はアルケニル基を示し、ｎは１から３の整数を示す。
【００５５】
式（５）で示される化合物としては、１，３−ビス（２−ヒドロキシエトキシ）ベンゼンとカプリン酸とのジエステル、１，３−ビス（２−ヒドロキシエトキシ）ベンゼンとウンデカン酸とのジエステル、１，３−ビス（２−ヒドロキシエトキシ）ベンゼンとラウリン酸とのジエステル、１，３−ビス（２−ヒドロキシエトキシ）ベンゼンとミリスチン酸とのジエステル、１，４−ビス（ヒドロキシメトキシ）ベンゼンと酪酸とのジエステル、１，４−ビス（ヒドロキシメトキシ）ベンゼンとイソ吉草酸とのジエステル、１，４−ビス（２−ヒドロキシエトキシ）ベンゼンと酢酸とのジエステル、１，４−ビス（２−ヒドロキシエトキシ）ベンゼンとプロピオン酸とのジエステル、１，４−ビス（２−ヒドロキシエトキシ）ベンゼンと吉草酸とのジエステル、１，４−ビス（２−ヒドロキシエトキシ）ベンゼンとカプロン酸とのジエステル、１，４−ビス（２−ヒドロキシエトキシ）ベンゼンとカプリル酸とのジエステル、１，４−ビス（２−ヒドロキシエトキシ）ベンゼンとカプリン酸とのジエステル、１，４−ビス（２−ヒドロキシエトキシ）ベンゼンとラウリン酸とのジエステル、１，４−ビス（２−ヒドロキシエトキシ）ベンゼンとミリスチン酸とのジエステルを例示できる。
【００５６】
更に、反応媒体として下記式（６）で示される化合物を用いることもできる。
【００５７】
【化６】
2020063320.tif 000008
【００５８】
式（６）中、Ｘは水素原子、炭素数１から４のアルキル基、炭素数１から４のアルコキシ基又はハロゲン原子のいずれかを示し、ｍは１から３の整数を示し、ｎは１から２０の整数を示す。
【００５９】
式（６）で示される化合物としては、こはく酸と２−フェノキシエタノールとのジエステル、スベリン酸と２−フェノキシエタノールとのジエステル、セバシン酸と２−フェノキシエタノールとのジエステル、１，１０-デカンジカルボン酸と２−フェノキシエタノールとのジエステル、１，１８-オクタデカンジカルボン酸と２−フェノキシエタノールとのジエステルを例示できる。
【００６０】
更に、反応媒体として下記式（７）で示される化合物を用いることもできる。
【００６１】
【化７】
2020063320.tif 000009
【００６２】
式（７）中、Ｒは炭素数４から２２のアルキル基、シクロアルキルアルキル基、シクロアルキル基又は炭素数４から２２のアルケニル基のいずれかを示し、Ｘは水素原子、炭素数１から４のアルキル基、炭素数１から４のアルコキシ基又はハロゲン原子のいずれかを示し、ｎは０又は１を示す。
【００６３】
式（７）で示される化合物としては、４−フェニル安息香酸デシル、４−フェニル安息香酸ラウリル、４−フェニル安息香酸ミリスチル、４−フェニル安息香酸シクロヘキシルエチル、４−ビフェニル酢酸オクチル、４−ビフェニル酢酸ノニル、４−ビフェニル酢酸デシル、４−ビフェニル酢酸ラウリル、４−ビフェニル酢酸ミリスチル、４−ビフェニル酢酸トリデシル、４−ビフェニル酢酸ペンタデシル、４−ビフェニル酢酸セチル、４−ビフェニル酢酸シクロペンチル、４−ビフェニル酢酸シクロヘキシルメチル、４−ビフェニル酢酸ヘキシル、４−ビフェニル酢酸シクロヘキシルメチルを例示できる。
【００６４】
更に、反応媒体として下記式（８）で示される化合物を用いることもできる。
【００６５】
【化８】
2020063320.tif 000010
【００６６】
式（８）中、Ｒは炭素数３から１８のアルキル基又は炭素数３から１８の脂肪族アシル基のいずれかを示し、Ｘは水素原子、炭素数１から３のアルキル基、炭素数１若しくは２のアルコキシ基、又はハロゲン原子のいずれかを示し、Ｙは水素原子又はメチル基のいずれかを示し、Ｚは水素原子、炭素数１から４のアルキル基、炭素数１若しくは２のアルコキシ基、又はハロゲン原子のいずれかを示す。
【００６７】
式（８）で示される化合物としては、４−ブトキシ安息香酸フェノキシエチル、４−ペンチルオキシ安息香酸フェノキシエチル、４−テトラデシルオキシ安息香酸フェノキシエチル、４−ヒドロキシ安息香酸フェノキシエチルとドデカン酸とのエステル、バニリン酸フェノキシエチルのドデシルエーテルを例示できる。
【００６８】
更に、反応媒体として下記式（９）で示される化合物を用いることもできる。
【００６９】
【化９】
2020063320.tif 000011
【００７０】
式（９）中、Ｒは炭素数４から２２のアルキル基、炭素数４から２２のアルケニル基、シクロアルキルアルキル基、又はシクロアルキル基のいずれかを示し、Ｘは水素原子、アルキル基、アルコキシ基、又はハロゲン原子のいずれかを示し、Ｙは水素原子、アルキル基、アルコキシ基、又はハロゲン原子のいずれかを示し、ｎは０又は１を示す。
【００７１】
式（９）で示される化合物としては、ｐ−ヒドロキシ安息香酸オクチルの安息香酸エステル、ｐ−ヒドロキシ安息香酸デシルの安息香酸エステル、ｐ−ヒドロキシ安息香酸ヘプチルのｐ−メトキシ安息香酸エステル、ｐ−ヒドロキシ安息香酸ドデシルのo-メトキシ安息香酸エステル、ｐ−ヒドロキシ安息香酸シクロヘキシルメチルの安息香酸エステルを例示できる。
【００７２】
更に、反応媒体として下記式（１０）で示される化合物を用いることもできる。
【００７３】
【化１０】
2020063320.tif 000012
【００７４】
式（１０）中、Ｒは炭素数３から１８のアルキル基、炭素数６から１１のシクロアルキルアルキル基、炭素数５から７のシクロアルキル基、又は炭素数３から１８のアルケニル基のいずれかを示し、Ｘは水素原子、炭素数１から４のアルキル基、炭素数１から３のアルコキシ基、又はハロゲン原子のいずれかを示し、Ｙは水素原子、炭素数１から４のアルキル基、メトキシ基、エトキシ基、又はハロゲン原子のいずれかを示す。
【００７５】
式（１０）で示される化合物としては、ｐ−ヒドロキシ安息香酸ノニルのフェノキシエチルエーテル、ｐ−ヒドロキシ安息香酸デシルのフェノキシエチルエーテル、ｐ−ヒドロキシ安息香酸ウンデシルのフェノキシエチルエーテル、バニリン酸ドデシルのフェノキシエチルエーテルを例示できる。
【００７６】
更に、反応媒体として下記式（１１）で示される化合物を用いることもできる。
【００７７】
【化１１】
2020063320.tif 000013
【００７８】
式（１１）中、Ｒは炭素数３から８のシクロアルキル基又は炭素数４から９のシクロアルキルアルキル基を示し、ｎは１から３の整数を示す。
【００７９】
式（１１）で示される化合物としては、１，３−ビス（２−ヒドロキシエトキシ）ベンゼンとシクロヘキサンカルボン酸とのジエステル、１，４−ビス（２−ヒドロキシエトキシ）ベンゼンとシクロヘキサンプロピオン酸とのジエステル、１，３−ビス（２−ヒドロキシエトキシ）ベンゼンとシクロヘキサンプロピオン酸とのジエステルを例示できる。
【００８０】
更に、反応媒体として下記式（１２）で示される化合物を用いることもできる。
【００８１】
【化１２】
2020063320.tif 000014
【００８２】
式（１２）中、Ｒは炭素数３から１７のアルキル基、炭素数３から８のシクロアルキル基、又は炭素数５から８のシクロアルキルアルキル基を示し、Ｘは水素原子、炭素数１から５のアルキル基、メトキシ基、エトキシ基、又はハロゲン原子を示し、ｎは１から３の整数を示す。
【００８３】
式（１２）で示される化合物としては、４−フェニルフェノールエチレングリコールエーテルとシクロヘキサンカルボン酸とのジエステル、４−フェニルフェノールジエチレングリコールエーテルとラウリン酸とのジエステル、４−フェニルフェノールトリエチレングリコールエーテルとシクロヘキサンカルボン酸とのジエステル、４−フェニルフェノールエチレングリコールエーテルとオクタン酸とのジエステル、４−フェニルフェノールエチレングリコールエーテルとノナン酸とのジエステル、４−フェニルフェノールエチレングリコールエーテルとデカン酸とのジエステル、４−フェニルフェノールエチレングリコールエーテルとミリスチン酸とのジエステルを例示できる。
【００８４】
また、電子受容性化合物として炭素数３乃至１８の直鎖又は側鎖アルキル基を有する特定のアルコキシフェノール化合物を用いたり（特開平１１−１２９６２３号公報、特開平１１−５９７３号公報）、特定のヒドロキシ安息香酸エステルを用いたり（特開２００１−１０５７３２号公報）、没食子酸エステル等を用いた（特公昭５１−４４７０６号公報、特開２００３−２５３１４９号公報）加熱発色型（加熱により発色し、冷却により消色する）の可逆熱変色性組成物及びそれを内包した可逆熱変色性マイクロカプセル顔料（可逆熱変色性顔料）を適用することもできる。
【００８５】
可逆熱変色性組成物は、電子供与性呈色性有機化合物、電子受容性化合物及び反応媒体を必須成分とする相溶体である。各成分の割合は、濃度、変色温度、変色形態や各成分の種類等に応じて適宜選択すればよい。一般的に所望の特性が得られる成分比は、電子供与性呈色性有機化合物１質量部に対して、電子受容性化合物が０．１から１００質量部、好ましくは０．１から５０質量部、より好ましくは０．５から２０質量部であり、反応媒体が５から２００質量部、好ましくは５から１００質量部、より好ましくは１０から１００質量部の範囲である。
【００８６】
可逆熱変色性マイクロカプセル顔料は、必要に応じて各種光安定剤を更に含んでいてもよい。光安定剤は、可逆熱変色性組成物の光劣化を防止するために含有され、電子供与性呈色性有機化合物１質量部に対して０．３質量部以上２４質量部以下、好ましくは０．３質量部以上１６質量部以下の割合で含有される。又、光安定剤のうち、紫外線吸収剤は、太陽光等に含まれる紫外線を効果的にカットして、電子受容性化合物の光反応による励起状態によって生ずる光劣化を防止する。又、酸化防止剤、一重項酸素消光剤、スーパーオキシドアニオン消光剤、オゾン消光剤等は光による酸化反応を抑制する。光安定剤は１種単独で用いてもよいし、２種以上を併用して用いてもよい。
【００８７】
可逆熱変色性組成物は、マイクロカプセルに内包することによって可逆熱変色性マイクロカプセル顔料として用いられる。尚、マイクロカプセル化の方法には、従来より公知の界面重合法、ｉｎ  Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させたりして実用に供することもできる。
【００８８】
マイクロカプセル顔料は、内包物／壁膜＝７／１から１／１（質量比）の範囲であることが好ましく、壁膜の比率が前記範囲内にあることにより、発色時の色濃度及び鮮明性の低下を防止することができ、より好適には、内包物／壁膜＝６／１から１／１（質量比）である。
【００８９】
可逆熱変色性組成物をマイクロカプセルに内包させることにより、化学的、物理的に安定な顔料を構成できる。
【００９０】
前記から調整されるマイクロカプセル顔料は、０．１〜５μｍの体積平均粒子径を有し、かつ、８μｍを超える粒子径を有するマイクロカプセル顔料粒子を含まない場合、マイクロカプセル顔料の着色力を良好としつつ、インクジェットプリンター内のインク流路やプリンタヘッドの目詰まりを抑制してノズルからのインキ吐出を良好とし、さらに、インキ吐出の際に均一径を有するインキ液滴が形成しやすいため、発色性に優れ、高精細な印刷画像を形成することが可能となる。
尚、前記８μｍを超える粒子径を有するマイクロカプセル顔料粒子含まないとは、８μｍを超える粒子径を有するマイクロカプセル顔料粒子が目詰まりの要因となり易いため、実質上影響を与えるものは含まないようにコントロールするということである。なお、８μｍを超える粒子径を有するマイクロカプセル顔料粒子を含まない本発明のインキについて、後述するように体積平均粒子径の上限値が４μｍ以下の場合は６μｍを超える粒子径を有するマイクロカプセル顔料粒子を含まれず、体積平均粒子径の上限値が３μｍ以下の場合は４μｍを超える粒子径を有するマイクロカプセル顔料粒子を含まれないことが好ましい。
【００９１】
マイクロカプセル顔料の着色力およびインキ吐出性を良好とし、インキ吐出の際に均一径を有する液滴を形成容易とすることをより考慮すれば、マイクロカプセル顔料は、体積平均粒子径の上限値を好ましくは４μｍ以下、より好ましくは３μｍ以下とする。上限値を上記のように特定するのはマイクロカプセル顔料が２μｍ程度であれば実質的な色濃度を確保できるが、より大きい方が色濃度を確保し易いためであり、ある程度大きな粒子が一定体積以上存在すると連続吐出安定性と目詰まりの防止、沈降防止の観点等から好ましくないため、体積平均粒子径は５μｍ以下が必須となる。また、同様の理由により上限値は４μｍ以下が好ましく、３μｍ以下がより好ましい。
さらに、体積平均粒子径の下限値は好ましくは０．３μｍ以上、より好ましくは０．５μｍ以上とする。下限値を上記のように特定するのは、発色性の観点から０．１μｍ以上である必要があり、それ未満では十分な色濃度が得られ難い。更に、同様の理由により下限値は０．３μｍ以上が好ましく、０．５μｍ以上がより好ましい。
【００９２】
インキ組成物に含まれるマイクロカプセル顔料の具体例としては、体積平均粒子径が０．１〜５．０μｍであり、８μｍを超える粒子径を有するマイクロカプセル顔料粒子を含まないマイクロカプセル顔料、体積平均粒子径が０．３〜５．０μｍであり、８μｍを超える粒子径を有するマイクロカプセル顔料粒子を含まないマイクロカプセル顔料、体積平均粒子径が０．５〜５．０μｍであり、８μｍを超える粒子径を有するマイクロカプセル顔料粒子を含まないマイクロカプセル顔料、体積平均粒子径が０．１〜４．０μｍであり、６μｍを超える粒子径を有するマイクロカプセル顔料粒子を含まないマイクロカプセル顔料、体積平均粒子径が０．３〜４．０μｍであり、６μｍを超える粒子径を有するマイクロカプセル顔料粒子を含まないマイクロカプセル顔料、体積平均粒子径が０．５〜４．０μｍであり、６μｍを超える粒子径を有するマイクロカプセル顔料粒子を含まないマイクロカプセル顔料、体積平均粒子径が０．１〜３．０μｍであり、４μｍを超える粒子径を有するマイクロカプセル顔料粒子を含まないマイクロカプセル顔料、体積平均粒子径が０．３〜３．０μｍであり、４μｍを超える粒子径を有するマイクロカプセル顔料粒子を含まないマイクロカプセル顔料、および体積平均粒子径が０．５〜３．０μｍであり、４μｍを超える粒子径を有するマイクロカプセル顔料粒子を含まないマイクロカプセル顔料を挙げることができる。
【００９３】
インクジェットプリンターによる印刷画像を、シアン色、マゼンタ色、イエロー色、およびブラック色等の多色のインキや、変色温度が異なる同一色の多色のインキ組成物を用いて印刷画像を形成する場合、全てのインキが良好に吐出されないと高精細で多彩な色合いを有する印刷画像を形成したり、温度変化により様相が変化する印刷画像を形成し難くなる。しかしながら、各色のインキ組成物に含まれるマイクロカプセル顔料の平均粒子径および粒子径を前記とすることで、各インキ組成物の着色性、インキ吐出性、およびインキ吐出時の均一径を有する液滴形成性を良好とするため、発色性に優れ、高精細な印刷画像を形成したり、温度変化により様相が変化する印刷画像を形成することが可能となる。
【００９４】
尚、粒子径および体積平均粒子径の測定は、マウンテック社製の画像解析式粒度分布測定ソフトウェア「マックビュー」を用いて粒子の領域を判定し、粒子の領域の面積から投影面積円相当径（Ｈｅｙｗｏｏｄ径）を算出し、その値による等体積球相当の粒子の平均粒子径として測定した値である。
また、全ての粒子或いは大部分の粒子の粒子径が０．２μｍを超える場合は、粒度分布測定装置（ベックマン・コールター株式会社製、製品名：Ｍｕｌｔｉｓｉｚｅｒ  ４ｅ）を用いてコールター法により等体積球相当の粒子の平均粒子径として測定することも可能である。
さらに、前記ソフトウェアまたは測定装置を用いて計測した数値を基にして、レーザー回折／散乱式粒子径分布測定装置（装置名：ＬＡ−３００、株式会社堀場製作所製を）用いてキャリブレーションを行った後、体積基準の粒子径および平均粒子径を測定しても良い。
【００９５】
マイクロカプセル顔料の形態は円形断面の形態の他、非円形断面の形態であってもよい。
【００９６】
マイクロカプセル顔料は、１種を単独で、又は２種以上を併用することができる。インキ組成物中のマイクロカプセル顔料の含有率は、例えば、３質量％以上３０質量％以下であり、好ましくは５質量％以上２０質量％以下、より好ましくは１０質量％以上１５質量％以下である。マイクロカプセル顔料の含有率が上記範囲内であると、マイクロカプセル顔料の凝集を抑制し、プリンタヘッドからのインキ吐出性を良好としやすい。
【００９７】
マイクロカプセル顔料は、任意のゼータ電位を有することができる。
マイクロカプセル顔料の分散性を考慮すると、マイクロカプセル顔料は、水とマイクロカプセル顔料とを含むインキ組成物中で正または負の値のゼータ電位を有することが好ましい。ゼータ電位が０ｍＶであると、マイクロカプセル顔料の分散性が低下し、凝集物が形成しやすくなる。
【００９８】
マイクロカプセル顔料が正または負の値のゼータ電位を有する場合、インキ組成物に、インキ組成物中でマイクロカプセル顔料の有するゼータ電位の値と反対符号の電荷を帯びる官能基を構造に有する分散剤を添加することによっても、発色性に富み、高精細な印刷画像を形成することができる。
【００９９】
前記分散剤は、前記官能基が前記マイクロカプセル顔料表面に強く吸着することにより、マイクロカプセル顔料同士が接近して凝集することを抑制し、マイクロカプセル顔料の分散性を高めて、インキ組成物の発色性、およびインキ流動性を良好とする。
このため、インクジェットプリンター内のインク流路やプリンタヘッドの目詰まりが抑制されてノズルからのインキ吐出が良好となるとともに、インキ吐出の際に、発色性に優れ、均一径を有するインキ液滴が形成容易となるため、発色性に富み、高精細な印刷画像を形成することが可能となる。
【０１００】
マイクロカプセル顔料は、任意のゼータ電位を有して良いが、マイクロカプセル顔料の熱変色を良好とすることを考慮すれば、ゼータ電位は、絶対値が低い方が好ましい。
ゼータ電位の絶対値が低いと、理由は定かではないが、前記（イ）、（ロ）、および（ハ）成分による熱変色機能において（イ）、（ロ）、および（ハ）成分間の電子の授受に影響を与えることが少ないため、変色感度を損なったり、消色時に色残り等の残色を生じにくい。
また、マイクロカプセル顔料のゼータ電位の絶対値が低いと、マイクロカプセル顔料とインキ組成物中で高いゼータ電位の絶対値を有する添加剤とを組み合わせたとしても不具合を生じることがないため、ゼータ電位の値が大小様々な添加剤を用いる自由度があり、安定したインキを調整できる。
【０１０１】
ゼータ電位の測定は、商品名：流動電位測定装置  Ｓｔａｂｉｎｏ  ＰＭＸ４００、マイクロトラック・ベル株式会社製を用いて行うことができる。
【０１０２】
（分散剤）
分散剤の具体例としては、インキ組成物中で負の電荷を帯びる官能基を構造に有する物質として、スチレン−マレイン酸共重合体およびそのアルカリ中和物、オレフィン−マレイン酸共重合体およびそのアルカリ中和物、アクリル系高分子化合物、スチレン−アクリル酸共重合体等の合成樹脂等を挙げることができる。
インキ組成物中で正の電荷を帯びる官能基を構造に有する物質としては、ジメチルアミノエチルアクリレート、ジエチルアミノエチルアクリレート等のジアルキルアミノアクリル酸エステル、ジメチルアミノエチルメタアクリレート等のジアルキルアミノメタアクリル酸エステル、ジメチルアミノスチレン、ジエチルアミノスチレン、メチルエチルアミノスチレン等のジアルキルアミノスチレン及びその４級アンモニウム誘導体、メタクリロキシエチルトリメチルアンモニウムクロライド、メタクリルアミドプロピルトリメチルアンモニウムクロライド、２−ヒドロキシ−３−メタクリロキシプロピルトリメチルアンモニウムクロライド、ビニルベンジルトリメチルアンモニウムクロライド等のモノマーと前述の不飽和ビニルモノマー（カチオン性樹脂エマルジョンを乳化重合で得る際に使用するものとして例示したもの）との共重合体等を挙げることができる。
【０１０３】
前記分散剤の中でも、マイクロカプセル顔料の分散性をより良好とすることを考慮すれば、インキ組成物中で負の電荷を帯びる官能基を構造に有する物質としては、オレフィン−マレイン酸共重合体およびそのアルカリ中和物、ならびにアクリル系高分子化合物が好ましく、アクリル系高分子化合物が特に好ましい。アクリル系高分子化合物としては、ポリアクリル酸、アクリル酸マレイン酸共重合体、アクリルウレタン共重合体、およびこれらのアルカリ中和物等の物質を用いることが可能であるが、より好ましくはカルボキシル基を有するアクリル系高分子化合物であり、さらには側鎖にカルボキシル基を有する櫛形構造のアクリル系高分子化合物である。特に好ましい分散剤としては、側鎖に複数のカルボキシル基を有する櫛形構造のアクリル系高分子化合物であり、その具体例として製品名：ソルスパース４３０００、日本ルーブリゾール株式会社製を挙げることができる。  
【０１０４】
インキ組成物中で正の電荷を帯びる官能基を構造に有する物質としては、ジメチルアミノエチルアクリレート、ジエチルアミノエチルアクリレート等のジアルキルアミノアクリル酸エステル、ジメチルアミノエチルメタアクリレート等のジアルキルアミノメタアクリル酸エステルが好ましい。
【０１０５】
分散剤の含有量は、インキ組成物を過度に増粘することを抑制し、マイクロカプセル顔料の分散性を良好とすることを考慮すれば、インキ組成物全量に対して、０．０１〜２質量％含まれることが好ましく、０．１〜１．５質量％含まれることが好ましい。
【０１０６】
（インキ組成物）
本発明のインキ組成物は、必要に応じて、以下の成分を含んでも良い。具体的には、エチレングリコール、プロパンジオール、ブタンジオール、ペンタンジオール、ジエチレングリコール、グリセリン、ポリエチレングリコール、ポリプロピレングリコール等の湿潤剤、ラジカル重合性化合物、ポリビニルアルコール、ポリビニルピロリドン、ウレタン樹脂、スチレン−ブタジエン系樹脂、アルキッド樹脂、スルフォアミド樹脂、マレイン酸樹脂、ポリ酢酸ビニル樹脂、エチレン酢ビ樹脂、塩ビ−酢ビ樹脂、スチレンとマレイン酸エステルとの共重合体、スチレン−アクリロニトリル樹脂、シアネート変性ポリアルキレングリコール、エステルガム、キシレン樹脂、尿素樹脂、尿素アルデヒド樹脂、フェノール樹脂、アルキルフェノール樹脂、テルペンフェノール樹脂、ロジン系樹脂やその水添化合物、ロジンフェノール樹脂、ポリビニルアルキルエーテル、ポリアミド樹脂、ポリオレフィン樹脂、ナイロン樹脂、ポリエステル樹脂、シクロヘキサノン系樹脂などの定着剤、界面活性剤、防腐剤、防さび剤、防黴剤、酸化防止剤、紫外線吸収剤、重合開始剤、キレート剤、ｐＨ調整剤、粘度調整剤、せん断減粘性付与剤等の従来公知の物質が挙げられる。
上記成分の中でも、ラジカル重合性化合物およびラジカル性の重合開始剤をインキ組成物に用いると、印刷画像に光、特にはＵＶ光が照射された際、ラジカル重合性化合物が直ちに重合してインキ組成物が被印刷面に素早く固着するので、印刷画像の定着性をより高めることができる。
【０１０７】
ラジカル重合性化合物としては、（メタ）アクリレート類、（メタ）アクリルアミド類、芳香族ビニル類、アリル化合物、Ｎ−ビニル化合物、ビニルエステル類（酢酸ビニル、プロピオン酸ビニル、バーサチック酸ビニルなど）、アリルエステル類（酢酸アリルなど）、ハロゲン含有単量体（塩化ビニリデン、塩化ビニルなど）、ビニルエーテル類（メチルビニルエーテル、ブチルビニルエーテル、ヘキシルビニルエーテル、メトキシビニルエーテル、２−エチルヘキシルビニルエーテル、メトキシエチルビニルエーテル、シクロヘキシルビニルエーテル、クロロエチルビニルエーテルなど）、シアン化ビニル（（メタ）アクリロニトリルなど）、オレフィン類（エチレン、プロピレンなど）などが挙げられる。なお、本明細書中において、「アクリレート」、「メタクリレート」の双方あるいはいずれかを指す場合「（メタ）アクリレート」と、「アクリル」、「メタクリル」の双方あるいはいずれかを指す場合「（メタ）アクリル」と、それぞれ記載することがある。
【０１０８】
また、ラジカル性の重合開始剤としては、芳香族ケトン類、芳香族オニウム塩化合物、有機過酸化物、ヘキサアリールビイミダゾール化合物、ケトオキシムエステル化合物、ボレート化合物、アジニウム化合物、メタロセン化合物、活性エステル化合物、炭素ハロゲン結合を有する化合物等を挙げることができる。
【０１０９】
インキ組成物の粘度は、プリンタヘッドのノズルからインキ組成物を良好に吐出可能であれば、任意の数値に調整可能であるが、好ましくは、回転数が３０ｒｐｍの条件で測定した場合、２〜３０ｍＰａ・ｓであることが好ましく、３〜２０ｍＰａ・ｓであることがより好ましい。
粘度を上記数値とすると、プリンタヘッドノズルからのインキ吐出が容易となり、均一径を有するインク液滴の形成を容易としつつ、インキ中でのマイクロカプセル顔料の凝集を抑制しやすくなる。
なお、粘度は、２０℃において、ＢＬ型粘度計（製品名：ＴＶＢ-Ｍ型粘度計、Ｌ型ローター、東機産業株式会社製）を用いて測定することができる。
【０１１０】
インキ組成物の表面張力は、２０〜５０ｍＮ／ｍとすることが好ましく、２０〜３５ｍＮ／ｍとすることが好ましい。表面張力を上記数値範囲内とすることで、インキ組成物の浸透性を高め、印刷面の乾燥性を良好とすることが容易となる。
なお、表面張力は、２０℃環境下において、協和界面科学株式会社製の表面張力計測器を用い、ガラスプレートを用いて、垂直平板法によって測定して求められる。
【０１１１】
インキ組成物のｐＨ値は、インキ組成物の経時安定性を良好とすることを考慮して、２０℃において４〜８とすることが好ましく、５〜７とすることがより好ましい。
【０１１２】
本発明による水性インキ組成物は、従来知られている任意の方法により製造することができる。具体的には、前記各成分を必要量配合し、プロペラ攪拌、ホモディスパー、またはホモミキサーなどの各種攪拌機やビーズミルなどの各種分散機などにて混合し、製造することができる。
【０１１３】
本発明のインキ組成物は、インクジェットプリンター印刷機に利用される。
【０１１４】
（インク容器）
インキ組成物は、インク容器に収容しても良い。
インク容器としては、前記インキ組成物を収容可能であれば特に限定されず、様々な構成材料、形態から選択して構成することができる。
構成材料としては、例えば、ポリエチレンテレフタレート（ＰＥＴ）やポリプロピレン（ＰＰ）等のプラスチック、各種の金属（合金を含む。）、並びにポリエチレン、エチレン酢酸ビニル共重合体、及びポリプロピレン等のポリオレフィンを挙げることができる。また、これらに限らず、上記の各ポリマーを適当な比率で配合あるいはラミネートして得られるポリマーやそのフィルム等であってもよい。
インク容器の形態としては、例えば、パック、ボトル、タンク、ビン、缶等を挙げることができる。
【０１１５】
インク容器は、容器内に複数のインキ収容室が各々独立するよう設けられ、各室に、各室のインキ同士が互いに異なる色となるよう複数色のインキ組成物が収容されても良い。
また、インク容器は、複数個を組み合わせてインク容器セットとすることもできる。インク容器セットは同色のインクで構成されていても良く、複数色のインクで構成されていても良い。
さらに、インク容器は、インクジェットプリンターに装着し、インク容器からインク流路にインキ組成物を供給することを可能とする構造を有していても良い。
【０１１６】
（インクジェットプリンター）
本発明のインキ組成物は、前記インキ組成物を収容するインク収容部と、プリンタヘッドと、インク収容部からプリンタヘッドへインキを供給するインク供給流路と、プリンタヘッドのノズルから吐出されなかったインキをプリンタヘッドから前記インク供給流路へ戻すインク回収流路とを備え、前記インク供給流路、プリンタヘッド、およびインク回収流路を介してインキを循環するインクジェットプリンターに収容される。
【０１１７】
前記インクジェットプリンターは、インキ循環によってインク流路（インク供給流路とインク回収流路を指す）およびプリンタヘッド内でインキが滞留して、マイクロカプセル顔料が凝集することを抑制し、プリンタヘッドのノズルからのインキ吐出性を良好とする。
【０１１８】
マイクロカプセル顔料の凝集を抑制することをより考慮すれば、プリンタヘッドは、プリンタヘッド内でインキ循環する流路を備えることが好ましい。
プリンタヘッドが上記流路を備えることで、インキ循環の際にプリンタヘッド内においてインキ循環を行い、プリンタヘッドにおけるインキ滞留を抑制することが容易となるため、プリンタヘッド内でマイクロカプセル顔料が凝集することを抑制しやすい。
インクジェットプリンターは、上記した機構を備え、インキ循環が可能であれば、装置の構成に制限はなく、脱気機構、加温機構等を備えていても良い。
【０１１９】
プリンタヘッドのインク吐出方式としては、公知の方式、例えば、静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、インクを加熱して気泡を形成し、生じた圧力を利用するサーマルインクジェット（バブルジェット（登録商標））方式等を適宜採用できる。
【０１２０】
プリンタヘッドのノズルは、インキ組成物を良好に吐出できる内径を有する。その内径は、印刷画像の発色性および精細さを良好とすることを考慮して、１０μ〜１００μｍの内径を有することが好ましく、１０〜５０μｍの内径を有することがより好ましい。より好ましいノズルの内径は、１０〜３０μｍである。
【０１２１】
インクジェットプリンターは、インキ組成物がラジカル重合性化合物およびラジカル性の重合開始剤を含む場合、ＵＶ光照射部を備えることが好ましい。
上記インキ組成物で形成された印刷画像にＵＶ光を照射することにより、ラジカル重合性化合物が重合してインキ組成物が印刷面に速やかに固着するため、印刷画像の定着性を高めることができる。
さらに、インク収容部は前記インク容器を装着することが可能であっても良い。
【０１２２】
以下本実施形態に係るインクジェットプリンターの一例を図を用いて説明する。
【０１２３】
図３は、インク循環機構を備えるインクジェットプリンターの構成の一例を表す概略図である。図３に示すインク供給装置１は、インク収容部２、プリンタヘッド３、インク供給流路４ａ、ポンプ５、拭き取り手段６、ヘッドからインクをインク供給流路４ａに戻してインキを循環させるインク回収流路４ｂ（プリンタヘッド３より図の左方の流路）を備えている。
プリンタヘッド３は、インキ組成物９を吐出する複数のノズル７のインク吐出部８を一面に形成してあり、圧電素子等によりノズル７内のインキ組成物９を押出すことで、ノズル７のインク吐出口８からインキ組成物９を吐出する。さらに、プリンタヘッド３は、インク供給流路４ａからインキ組成物を取入れるインク取入口３ｂと、インキ組成物をインク回収流路４ｂに排出するインク排出口３ａと、複数のノズル７、インク取入口３ｂ及びインク排出口３ａを連通する内部流路３ｃとを有している。
【０１２４】
インク循環経路は、プリンタヘッド３のインク取入口３ｂとインク排出口３ａとをインク流路で繋ぎ、インキ組成物９を循環させる経路である。図３では、インク供給流路４ａと、プリンタヘッド３の内部流路３ｃと、インク回収流路４ｂとにより環状経路を形成し、インキ組成物９を循環させる。印刷を停止している間は、プリンタヘッド３内でインキ組成物９のマイクロカプセル顔料が沈降し、マイクロカプセル顔料同士が凝集することを防止するため、環状経路にインキ組成物９を循環させていることが好ましい。インク供給流路４ａおよびインク回収流路４ｂは、例えば、径が１〜１０ｍｍの管を用いることができ、材質はシリコン系配管を用いることができる。循環経路の１周の長さは、８００ｍｍ〜１０ｍとすることができ、さらに１〜９ｍとすることができ、特に３〜８ｍとすることができる。
【０１２５】
ポンプ５は、インク供給流路４ａ内のプリンタヘッド３より上流側に配置され、プリンタヘッド３にインキ組成物９を供給する。プリンタヘッド３にインキ組成物９を供給して、環状経路にインキ組成物９を循環させることで、プリンタヘッド３の内部流路３ｃのインキ組成物９が流動し、プリンタヘッド３内でインキ組成物９のマイクロカプセル顔料成分が沈降し、マイクロカプセル顔料成分同士が凝集するのを防止することができる。
【０１２６】
インクジェット印刷中は、ポンプによりインキ組成物を循環させることが好ましい。また、インクジェット印刷停止中は、ノズル吐出部に図示しないキャップをし、インキ組成物を循環させることが好ましい。
【０１２７】
前記インクジェットプリンターにより、紙、合成紙、コート紙、プラスチックシート、プラスチック、木材、金属、ガラス等の造形体、布帛、不織布等の任意の対象物に噴射させて適宜印刷像を形成して可逆熱変色性印刷物が得られる。
【実施例】
【０１２８】
実施例１
（可逆熱変色性マイクロカプセル顔料の調製）
（イ）成分として９−エチル−（３−メチルブチル）アミノ−スピロ［１２Ｈ−ベンゾ［ａ］キサンテン−１２，１′（３Ｈ）−イソベンゾフラン］−３′−オン６．０部、（ロ）成分として４，４′‐（２‐エチルヘキシリデン）ビスフェノール１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
前記マイクロカプセル顔料の体積平均粒子径は０．６９μｍであり、最大粒子径は２．２７μｍであった。
前記マイクロカプセル顔料の完全消色温度は６０℃、完全発色温度は−２５℃であり、温度変化によりマゼンタ色から無色に変色する。
【０１２９】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１３０】
（インクジェットプリンター）
インク収容部と、印刷画像にＵＶ光照射するためのＵＶ光照射部を備えたプリンタヘッドと、インク収容部からプリンタヘッドへインキを供給するためのインク供給流路と、プリンタヘッドのインキをプリンタヘッドから前記インク供給流路へ戻すためのインク回収流路とを備え、インク収容部、プリンタヘッド、インク供給流路、およびインク回収流路とを接続し、インク供給流路、プリンタヘッド、およびインク回収流路を介してインキ循環を可能とするインクジェットプリンターを用い、インキ収容部に前記インキ組成物を収容した。
【０１３１】
前記プリンタヘッドは、２５μｍの内径を有するノズルと、インク供給流路から前記インキ組成物を取入れるインク取入口と、インキ組成物をインク回収流路に排出するインク排出口と、ノズル、インク取入口、およびインク排出口を連通するプリンタヘッド内部流路とを備える。
【０１３２】
循環機構は、プリンターのインク収容部からプリンタヘッドまでのインク供給流路において、インク収容部の直後からプリンタヘッド直前までの間に、ポンプとインク回収流路を接続してインク循環を可能なものとした。流路内のインキ組成物の流速（以下、「インキ流速」という。）は、ポンプにより制御した。インク供給流路及びインク回収流路は、シリコンゴム製とした。
【０１３３】
上記インクジェットプリンターを用いて記録用紙（コピー用紙）への印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下でマゼンタ色の可逆熱変色像が視認され、６０℃以上に加温することにより可逆熱変色像は消色し、−２５℃下で消色前の状態（マゼンタ色の印字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１３４】
実施例２
（可逆熱変色性マイクロカプセル顔料の調製）
（イ）成分として９−エチル−（３−メチルブチル）アミノ−スピロ［１２Ｈ−ベンゾ［ａ］キサンテン−１２，１′（３Ｈ）−イソベンゾフラン］−３′−オン６．０部、（ロ）成分として４，４′‐（２‐エチルヘキシリデン）ビスフェノール１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー３５．０部、助溶剤５０．０部を混合した溶液を、８％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は１．０２μｍであり、最大粒子径は３．９１μｍであった。
前記マイクロカプセル顔料の完全消色温度は６０℃、完全発色温度は−２５℃であり、温度変化によりマゼンタ色から無色に変色する。
【０１３５】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１３６】
（インクジェットプリンター）
実施例１で使用したインクジェットプリンターを用い、インキ収容部に前記インキ組成物を収容した。
【０１３７】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下でマゼンタ色の可逆熱変色像が視認され、６０℃以上に加温することにより可逆熱変色像は消色し、−２５下で使用前の状態（マゼンタ色の印字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１３８】
実施例３
（可逆熱変色性マイクロカプセル顔料の調製）
（イ）成分として９−エチル−（３−メチルブチル）アミノ−スピロ［１２Ｈ−ベンゾ［ａ］キサンテン−１２，１′（３Ｈ）−イソベンゾフラン］−３′−オン６．０部、（ロ）成分として４，４′‐（２‐エチルヘキシリデン）ビスフェノール１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、１２％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．５５μｍであり、最大粒子径は１．５５μｍであった。
前記マイクロカプセル顔料の完全消色温度は６０℃、完全発色温度は−２５℃であり、温度変化によりマゼンタ色から無色に変色する。
【０１３９】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１４０】
（インクジェットプリンター）
実施例１で使用したインクジェットプリンターを用い、インキ収容部に前記インキ組成物を収容した。
【０１４１】
上記インクジェットプリンターを用いて記録用紙（コピー用紙）に印字を行ない、可逆熱変色性画像を形成して可逆熱変色性印刷物を得た。
印刷の際、前記循環機構を作動し、インク流路およびプリンタヘッドのインキを流動させた。
前記印刷物は室温（２５℃）下でマゼンタ色の可逆熱変色像が視認され、６０℃以上に加温することにより可逆熱変色像は消色し、−２５℃下で使用前の状態（マゼンタ色の印字が形成された状態）に戻った。
再び、インクジェットプリンターに消色した記録用紙をセットして印字を行なうことにより可逆熱変色性画像を形成して印刷物を得ることができ、繰り返し記録用紙を使用することができた。
【０１４２】
実施例４
（可逆熱変色性マイクロカプセル顔料およびインクジェット用可逆熱変色性インキ組成物の調製）
実施例１と同様の可逆熱変色性インキ組成物を調整した。
【０１４３】
（インクジェットプリンター）
実施例１で使用したインクジェットプリンターに前記インキ組成物を収容した。
【０１４４】
上記インクジェットプリンターを用いて記録用紙（コート紙、商品名：雷鳥コート、中越化学工業株式会社製）に印字を行ない、可逆熱変色性画像を形成して可逆熱変色性印刷物を得た。
印刷の際、前記循環機構を作動し、インク流路およびプリンタヘッドのインキを流動させた。
前記印刷物は室温（２５℃）下でマゼンタ色の可逆熱変色像が視認され、６０℃以上に加温することにより可逆熱変色像は消色し、−２５℃下で使用前の状態（マゼンタ色の印字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１４５】
実施例５
（可逆熱変色性マイクロカプセル顔料およびインクジェット用可逆熱変色性インキ組成物の調製）
実施例１と同様の可逆熱変色性インキ組成物を調整した。
【０１４６】
（インクジェットプリンター）
実施例１で使用したインクジェットプリンターを用い、インキ収容部に前記インキ組成物を収容した。
【０１４７】
上記インクジェットプリンターを用いて記録体（樹脂板、肉厚５ｍｍ、アクリル樹脂製）に印字を行ない、可逆熱変色性画像を形成して可逆熱変色性印刷物を得た。
印刷の際、前記循環機構を作動し、インク流路およびプリンタヘッドのインキを流動させた。
前記印刷物は室温（２５℃）下でマゼンタ色の可逆熱変色像が視認され、６０℃以上に加温することにより可逆熱変色像は消色し、−２５℃下で使用前の状態（マゼンタ色の印字が形成された状態）に戻った。
再び、インクジェットプリンターに前記記録体をセットして印字を行なうことにより可逆熱変色性画像を形成して印刷物を得ることができ、繰り返し記録体を使用することができた。
【０１４８】
実施例６
（可逆熱変色性マイクロカプセル顔料およびインクジェット用可逆熱変色性インキ組成物の調製）
実施例１と同様の可逆熱変色性インキ組成物を調整した。
【０１４９】
（インクジェットプリンター）
実施例１で使用したインクジェットプリンターを用い、インキ収容部に前記インキ組成物を収容した。
【０１５０】
上記インクジェットプリンターを用いて記録体（ポリプロピレン製樹脂ボトル）の側壁に印字を行ない、可逆熱変色性画像を形成して可逆熱変色性印刷物を得た。
印刷の際、前記循環機構を作動し、インク流路およびプリンタヘッドのインキを流動させた。
前記印刷物は室温（２５℃）下でマゼンタ色の可逆熱変色像が視認され、６０℃以上のお湯を注入すると可逆熱変色像は消色し、−２５℃下で印刷直後の状態（マゼンタ色の印字が形成された状態）に戻った。
再び、インクジェットプリンターに消色した上記記録体をセットして印字を行なうことにより可逆熱変色性画像を形成して印刷物を得ることができ、繰り返し記録体を使用することができた。
【０１５１】
実施例７
（可逆熱変色性マイクロカプセル顔料の調製）
可逆熱変色性マイクロカプセル顔料の調製
（イ）成分として７−［２−（アセチルアミノ）−４−（ジエチルアミノ）フェニル］−７−（２−メチル−１−プロピル−１Ｈ−インドール−３−イル）フロ［３，４−ｂ］ピリジン−５（７Ｈ）−オン３．０部、（ロ）成分として１，１′−ビス（４′−ヒドロキシフェニル）ｎ−ノナン１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．７３μｍであり、最大粒子径は２．６０μｍであった。
前記マイクロカプセル顔料の完全消色温度は６０℃、完全発色温度は−２５℃であり、温度変化によりシアン色から無色に変色する。
【０１５２】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１５３】
（インクジェットプリンター）
実施例１で使用したインクジェットプリンターを用い、インキ収容部に前記インキ組成物を収容した。
【０１５４】
上記インクジェットプリンターを用いて記録用紙（コピー用紙）に印字を行ない、可逆熱変色性画像を形成して可逆熱変色性印刷物を得た。
印刷の際、前記循環機構を作動し、インク流路およびプリンタヘッドのインキを流動させた。
前記印刷物は室温（２５℃）下でシアン色の可逆熱変色像が視認され、６０℃以上に加温することにより可逆熱変色像は消色し、−２５℃下で印刷直後の状態（シアン色の印字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１５５】
実施例８
（可逆熱変色性マイクロカプセル顔料の調製）
（イ）成分として４−［２，６−ビス（２−エトキシフェニル）−４−ピリジニル］−Ｎ，Ｎ−ジメチルベンゼンアミン３．０部、（ロ）成分として２，２−ビス（４−ヒドロキシフェニル）ヘキサフルオロプロパン９．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．７０μｍであり、最大粒子径は２．６０μｍであった。
前記マイクロカプセル顔料の完全消色温度は６０℃、完全発色温度は−２５℃であり、温度変化によりイエロー色から無色に変色する。
【０１５６】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１５７】
（インクジェットプリンター）
実施例１で使用したインクジェットプリンターを用い、インキ収容部に前記インキ組成物を収容した。
【０１５８】
上記インクジェットプリンターを用いて記録用紙（コピー用紙）に印字を行ない、可逆熱変色性画像を形成して可逆熱変色性印刷物を得た。
印刷の際、前記循環機構を作動し、インク流路およびプリンタヘッドのインキを流動させた。
前記印刷物は室温（２５℃）下でイエロー色の可逆熱変色像が視認され、６０℃以上に加温することにより可逆熱変色像は消色し、−２５℃下で印刷直後の状態（イエロー色の印刷画像が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１５９】
実施例９
（可逆熱変色性マイクロカプセル顔料の調製）
（イ）成分として２−（２−クロロアニリノ）−６−ジ−ｎ−ブチルアミノフルオラン７．０部、（ロ）成分として１，１′−ビス（４′−ヒドロキシフェニル）ｎ−ドデカン１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．７８μｍであり、最大粒子径は２．６０μｍであった。
前記マイクロカプセル顔料の完全消色温度は６０℃、完全発色温度は−２５℃であり、温度変化によりブラック色から無色に変色する。
【０１６０】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１６１】
（インクジェットプリンター）
実施例１で使用したインクジェットプリンターを用い、インキ収容部に前記インキ組成物を収容した。
【０１６２】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下でブラック色の可逆熱変色像が視認され、６０℃以上に加温することにより可逆熱変色像は消色し、−２５℃下で印刷直後の状態（ブラック色の印字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１６３】
実施例１０
（可逆熱変色性マイクロカプセル顔料の調製）
（イ）成分として９−エチル−（３−メチルブチル）アミノ−スピロ［１２Ｈ−ベンゾ［ａ］キサンテン−１２，１′（３Ｈ）−イソベンゾフラン］−３′−オン６．０部、（ロ）成分として２，２−ビス（４−ヒドロキシフェニル）ヘキサフルオロプロパン４．０部、４，４′‐（２‐エチルヘキシリデン）ビスフェノール１１．０部、（ハ）成分としてグルタル酸ジ−４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．９２μｍであり、最大粒子径は３．５２μｍであった。
前記マイクロカプセル顔料の完全消色温度は８７℃、完全発色温度は−３５℃であり、温度変化によりマゼンタ色から無色に変色する。
【０１６４】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１６５】
（インクジェットプリンター）
実施例１で使用したインクジェットプリンターを用い、インキ収容部に前記インキ組成物を収容した。
【０１６６】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下でマゼンタ色の可逆熱変色像が視認され、８７℃以上に加温することにより可逆熱変色像は消色し、−３５℃下で印刷直後の状態（マゼンタ色の印字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１６７】
実施例１１
（可逆熱変色性マイクロカプセル顔料の調製）
（イ）成分として９−エチル−（３−メチルブチル）アミノ−スピロ［１２Ｈ−ベンゾ［ａ］キサンテン−１２，１′（３Ｈ）−イソベンゾフラン］−３′−オン６．０部、（ロ）成分として１，１′−ビス（４′−ヒドロキシフェニル）２−エチルヘキサン１０．０部、（ハ）成分としてパルミチン酸ｎ−ノニル５０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は１．０２μｍであり、最大粒子径は３．７２μｍであった。
前記マイクロカプセル顔料の完全消色温度は３０℃、完全発色温度は１８℃であり、温度変化によりマゼンタ色から無色に変色する。
【０１６８】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１６９】
（インクジェットプリンター）
実施例１で使用したインクジェットプリンターを用い、インキ収容部に前記インキ組成物を収容した。
【０１７０】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下でマゼンタ色の可逆熱変色像が視認され、３０℃以上に加温することにより可逆熱変色像は消色し、１８℃下で印刷直後の状態（マゼンタ色の印刷字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１７１】
実施例１２
（可逆熱変色性マイクロカプセル顔料の調製）
（イ）成分として９−エチル−（３−メチルブチル）アミノ−スピロ［１２Ｈ−ベンゾ［ａ］キサンテン−１２，１′（３Ｈ）−イソベンゾフラン］−３′−オン６．０部、（ロ）成分として１，１′−ビス（４′−ヒドロキシフェニル）２−エチルヘキサン１０．０部、（ハ）成分としてラウリン酸４−メチルベンジル５０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．８７μｍであり、最大粒子径は２．５７μｍであった。
前記マイクロカプセル顔料の完全消色温度は２７℃、完全発色温度は−２５℃であり、温度変化によりマゼンタ色から無色に変色する。
【０１７２】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１７３】
（インクジェットプリンター）
実施例１で使用したインクジェットプリンターを用い、インキ収容部に前記インキ組成物を収容した。
【０１７４】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下でマゼンタ色の可逆熱変色像が視認され、２７℃以上に加温することにより可逆熱変色像は消色し、−２５℃下で印刷直後の状態（マゼンタ色の印刷字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１７５】
実施例１３
（可逆熱変色性マイクロカプセル顔料の調製）
実施例１と同様の可逆熱変色性マイクロカプセル顔料を調整した。
【０１７６】
（インクジェット用可逆熱変色性インキ組成物の調製）
前記マイクロカプセル顔料（予め冷却して発色させたもの）１０．０部、有機顔料（ピグメントブルー１５：３）０．２部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．１部を均一に混合し、可逆熱変色性インキ組成物を調製した。
【０１７７】
（インクジェットプリンター）
実施例１で使用したインクジェットプリンターを用い、インキ収容部に前記インキ組成物を収容した。
【０１７８】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下で紫色の可逆熱変色像が視認され、６０℃以上に加温することにより可逆熱変色像はシアン色に変色し、−２５℃下で印刷直後の状態（紫色の印字が形成された状態）に戻った。
【０１７９】
実施例１４
（可逆熱変色性マイクロカプセル顔料の調製）
可逆熱変色性マイクロカプセル顔料Ａの調製
（イ）成分として７−［２−（アセチルアミノ）−４−（ジエチルアミノ）フェニル］−７−（２−メチル−１−プロピル−１Ｈ−インドール−３−イル）フロ［３，４−ｂ］ピリジン−５（７Ｈ）−オン３．０部、（ロ）成分として４，４′‐（２‐エチルヘキシリデン）ビスフェノール１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。前記懸濁液をフィルタープレス機によりろ過することでマイクロカプセル顔料Ａを得た。
尚、前記マイクロカプセル顔料Ａの体積平均粒子径は０．６９μｍであり、最大粒子径は２．２７μｍであった。
前記マイクロカプセル顔料Ａの完全消色温度は６０℃、完全発色温度は−２５℃であり、温度変化によりシアン色から無色に変色する。
可逆熱変色性マイクロカプセル顔料Ｂの調製
（イ）成分として９−エチル−（３−メチルブチル）アミノ−スピロ［１２Ｈ−ベンゾ［ａ］キサンテン−１２，１′（３Ｈ）−イソベンゾフラン］−３′−オン６．０部、（ロ）成分として４，４′‐（２‐エチルヘキシリデン）ビスフェノール１０．０部、（ハ）成分としてパルミチン酸４−メチルベンジル５０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料Ｂを得た。
尚、前記マイクロカプセル顔料Ｂの体積平均粒子径は０．７３μｍであり、最大粒子径は２．６０μｍであった。
前記マイクロカプセル顔料Ｂの完全消色温度は４０℃、完全発色温度は５℃であり、温度変化によりマゼンタ色から無色に変色する。
【０１８０】
（インクジェット用可逆熱変色性インキ組成物の調製）
前記マイクロカプセル顔料Ａ（予め冷却して発色させたもの）５．０部、前記マイクロカプセル顔料Ｂ（予め冷却して発色させたもの）５．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１８１】
（インクジェットプリンター）
実施例１で使用したインクジェットプリンターを用い、インキ収容部に前記インキ組成物を収容した。
【０１８２】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下で紫色の可逆熱変色像が視認され、４０℃以上に加温することにより可逆熱変色像はシアン色に変化し、６０℃以上に加温することにより可逆熱変色像は消色し、−５℃下で可逆熱変色像はマゼンタ色に変化し、−２５℃下で印刷直後の状態（紫色の印字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０１８３】
実施例１５
（可逆熱変色性マイクロカプセル顔料の調製）
可逆熱変色性マイクロカプセル顔料の調製
（イ）成分として９−エチル−（３−メチルブチル）アミノ−スピロ［１２Ｈ−ベンゾ［ａ］キサンテン−１２，１′（３Ｈ）−イソベンゾフラン］−３′−オン４．５部、（ロ）成分として２，２−ビス（４−ヒドロキシフェニル）ヘキサフルオロプロパン４．０部、４，４′‐（２‐エチルヘキシリデン）ビスフェノール４．０部、（ハ）成分としてカプリン酸ステアリル３２．５部、ラウリン酸ステアリル１７．５部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．８５μｍであり、最大粒子径は２．８５μｍであった。
尚、前記マイクロカプセル顔料の完全消色温度は３７℃、完全発色温度は２８℃であり、温度変化によりマゼンタ色から無色に変色する。
【０１８４】
（インクジェット用可逆熱変色性インキ組成物の調製）
前記マイクロカプセル顔料１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１８５】
（インク容器）
前記インキ組成物を、実施例１で使用したインク容器と同じ形態のインクボトルに収容した。
【０１８６】
（インクジェットプリンター）
実施例１で使用したインクジェットプリンターを用い、インキ収容部に前記インキ組成物を収容した。
【０１８７】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下でマゼンタ色の可逆熱変色性像が視認され、３７℃以上に加温することにより可逆熱変色性像は消色し、室温（２５℃）下で印刷直後の状態（マゼンタ色の印刷画像が形成された状態）に戻った。
【０１８８】
実施例１６
（可逆熱変色性マイクロカプセル顔料の調製）
可逆熱変色性マイクロカプセル顔料の調製
（イ）成分として３′，６′−ビス［フェニル（３−メチルフェニル）アミノ］−スピロ［イソベンゾフラン−１（３Ｈ），９′−（９Ｈ）キサンテン］−３−オン３．０部、（ロ）成分として４，４′‐（２‐メチルプロピリデン）ビスフェノール８．０部、（ハ）成分としてステアリン酸２−メチルペンチル１５．０部、ステアリン酸２−エチルヘキシル３５．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．８５μｍであり、最大粒子径は２．８５μｍであった。
尚、前記マイクロカプセル顔料の完全消色温度は１０℃、完全発色温度は５℃であり、温度変化により青色から無色に変色する。
【０１８９】
（インクジェット用可逆熱変色性インキ組成物の調製）
前記マイクロカプセル顔料１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１９０】
（インク容器）
前記インキ組成物を、実施例１で使用したインク容器と同じ形態のインクボトルに収容した。
【０１９１】
（インクジェットプリンター）
実施例１で使用したインクジェットプリンターを用い、インキ収容部に前記インキ組成物を収容した。
【０１９２】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下で可逆熱変色性像は消色した状態にあり、５℃以下に冷却することにより青色の可逆熱変色性像が視認され、１０℃以上に加温することにより可逆熱変色性像が消色した状態に戻った。
【０１９３】
実施例１７
（可逆熱変色性マイクロカプセル顔料の調製）
可逆熱変色性マイクロカプセル顔料の調製
（イ）成分として３′，６′−ビス［フェニル（３−メチルフェニル）アミノ］−スピロ［イソベンゾフラン−１（３Ｈ），９′−（９Ｈ）キサンテン］−３−オン３．０部、（ロ）成分として４，４′‐（２‐メチルプロピリデン）ビスフェノール８．０部、（ハ）成分としてパルミチン酸ｎ−ノニル３０．０部、ミリスチン酸デシル２０．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．８３μｍであり、最大粒子径は２．８１μｍであった。
尚、前記マイクロカプセル顔料の完全消色温度は２０℃、完全発色温度は１５℃であり、温度変化により青色から無色に変色する。
【０１９４】
（インクジェット用可逆熱変色性インキ組成物の調製）
前記マイクロカプセル顔料１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０１９５】
（インク容器）
前記インキ組成物を、実施例１で使用したインク容器と同じ形態のインクボトルに収容した。
【０１９６】
（インクジェットプリンター）
実施例１で使用したインクジェットプリンターを用い、インキ収容部に前記インキ組成物を収容した。
【０１９７】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下で可逆熱変色性像は消色した状態にあり、１５℃以下に冷却することにより青色の可逆熱変色性像が視認され、２０℃以上に加温することにより可逆熱変色性像が消色した状態に戻った。
【０１９８】
実施例１８
（可逆熱変色性マイクロカプセル顔料の調製）
可逆熱変色性マイクロカプセル顔料の調製
（イ）成分として３′，６′−ビス［フェニル（３−メチルフェニル）アミノ］−スピロ［イソベンゾフラン−１（３Ｈ），９′−（９Ｈ）キサンテン］−３−オン３．０部、（ロ）成分として４，４′‐（２‐メチルプロピリデン）ビスフェノール８．０部、（ハ）成分としてカプリン酸ステアリル３７．５部、カプリン酸セチル１２．５部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．９１μｍであり、最大粒子径は３．０１μｍであった。
尚、前記マイクロカプセル顔料の完全消色温度は３０℃、完全発色温度は２５℃であり、温度変化により青色から無色に変色する。
【０１９９】
前記マイクロカプセル顔料１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０２００】
（インク容器）
前記インキ組成物を、実施例１で使用したインク容器と同じ形態のインクボトルに収容した。
【０２０１】
（インクジェットプリンター）
実施例１で使用したインクジェットプリンターを用い、インキ収容部に前記インキ組成物を収容した。
【０２０２】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下で青色の可逆熱変色像が視認され、３０℃以上に加温することにより可逆熱変色像は消色し、室温（２５℃）下で印刷直後の状態（青色の印刷字が形成された状態）に戻った。
【０２０３】
実施例１９
（可逆熱変色性マイクロカプセル顔料の調製）
可逆熱変色性マイクロカプセル顔料の調製
（イ）成分として３′，６′−ビス［フェニル（３−メチルフェニル）アミノ］−スピロ［イソベンゾフラン−１（３Ｈ），９′−（９Ｈ）キサンテン］−３−オン３．０部、（ロ）成分として４，４′‐（２‐メチルプロピリデン）ビスフェノール８．０部、（ハ）成分としてベヘン酸３−メチルブチル２５．０部、ベヘン酸２−メチルペンチル２５．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．９４μｍであり、最大粒子径は３．１５μｍであった。
尚、前記マイクロカプセル顔料の完全消色温度は４０℃、完全発色温度は３５℃であり、温度変化により青色から無色に変色する。
【０２０４】
（インクジェット用可逆熱変色性インキ組成物の調製）
前記マイクロカプセル顔料１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０２０５】
（インク容器）
前記インキ組成物を、実施例１で使用したインク容器と同じ形態のインクボトルに収容した。
【０２０６】
（インクジェットプリンター）
実施例１で使用したインクジェットプリンターを用い、インキ収容部に前記インキ組成物を収容した。
【０２０７】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下で青色の可逆熱変色像が視認され、４０℃以上に加温することにより可逆熱変色像は消色し、室温（２５℃）下で印刷直後の状態（青色の印刷字が形成された状態）に戻った。
【０２０８】
実施例２０
（可逆熱変色性マイクロカプセル顔料の調製）
可逆熱変色性マイクロカプセル顔料の調製
（イ）成分として３′，６′−ビス［フェニル（３−メチルフェニル）アミノ］−スピロ［イソベンゾフラン−１（３Ｈ），９′−（９Ｈ）キサンテン］−３−オン３．０部、（ロ）成分として４，４′‐（２‐メチルプロピリデン）ビスフェノール８．０部、（ハ）成分としてミリスチン酸ｎ−ブチル４５．０部、パルミチン酸ｎ−ブチル５．０部からなる可逆変色性色彩記憶性組成物を均一に加温溶解し、壁膜材料として芳香族多価イソシアネートプレポリマー４０．０部、助溶剤５０．０部を混合した溶液を、１０％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．８９μｍであり、最大粒子径は２．９３μｍであった。
尚、前記マイクロカプセル顔料の完全消色温度は０℃、完全発色温度は−１５℃であり、温度変化により青色から無色に変色する。
【０２０９】
（インクジェット用可逆熱変色性インキ組成物の調製）
前記マイクロカプセル顔料１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０２１０】
（インク容器）
前記インキ組成物を、実施例１で使用したインク容器と同じ形態のインクボトルに収容した。
【０２１１】
（インクジェットプリンター）
実施例１で使用したインクジェットプリンターを用い、インキ収容部に前記インキ組成物を収容した。
【０２１２】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下で可逆熱変色性像は消色した状態にあり、−１５℃以下に冷却することにより青色の可逆熱変色性像が視認され、０℃以上に加温することにより可逆熱変色性像が消色した状態に戻った。
【０２１３】
実施例２１
【０２１４】
（可逆熱変色性マイクロカプセル顔料、およびインクジェット用可逆熱変色性インキ組成物の調製）
実施例１、実施例７、実施例８、および実施例９と同様の、マゼンタ、シアン、イエロー、およびブラック色の可逆熱変色性インキ組成物を調整した。
【０２１５】
（インク容器）
前記インキ組成物を、実施例１で使用したインク容器と同じ形態のインクボトルに収容し、シアン、マゼンタ、イエロー、およびブラック色のインクボトルからなるインクボトルセットを作製した。
【０２１６】
（インクジェットプリンター）
実施例１で使用したインクジェットプリンターのインキ収容部を、前記４色のインキ組成物を独立して収容可能なものとし、インキ収容部に各色を独立して収容した。
【０２１７】
上記インクジェットプリンターを用いて記録用紙（コピー用紙）に印字とＵＶ光照射を行い、可逆熱変色性画像を形成して可逆熱変色性印刷物を得た。
印字の際、前記循環機構を作動し、インク供給流路、プリンタヘッド、およびインク回収流路のインキを循環させた。
前記印刷物は室温（２５℃）下でマゼンタ、シアン、イエロー、ブラック色、および前記４色から選ばれる２色以上からなる混合色の可逆熱変色性像が視認され、６０℃以上に加温することにより可逆熱変色性像は消色し、−２５℃下で印刷直後の状態（シアン、マゼンタ、イエロー、ブラック色等の印字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０２１８】
実施例２２
（可逆熱変色性マイクロカプセル顔料、およびインクジェット用可逆熱変色性インキ組成物の調製）
実施例１６、実施例１７、実施例１８、および実施例１９と同様の可逆熱変色性インキ組成物を調整した。
【０２１９】
（インク容器）
前記インキ組成物４種を、実施例１で使用したインク容器と同じ形態のインクボトルに収容し、各インクボトルからなるインクボトルセットを作製した。
【０２２０】
（インクジェットプリンター）
実施例１で使用したインクジェットプリンターのインキ収容部を、前記インキ組成物４種を独立して収容可能なものとし、インキ収容部に各インキ組成物を独立して収容した。
【０２２１】
上記インクジェットプリンターを用いて、前記インキ組成物の各々が、互いに異なる位置に記録されるよう記録用紙（コピー用紙）に印字した後、印字部にＵＶ光照射を行い、可逆熱変色性画像を形成して可逆熱変色性印刷物を得た。
印字の際、前記循環機構を作動し、インク供給流路、プリンタヘッド、およびインク回収流路のインキを循環させた。
前記印刷物は室温（２５℃）下で、実施例１６および実施例１７のインキ組成物で形成された印字は消色状態にあり、実施例１８および実施例１９のインキ組成物で形成された印字が視認され、示温材の役割を果たすことが確認された。
【０２２２】
実施例２３
（可逆熱変色性マイクロカプセル顔料の調製）
（イ）成分として９−エチル−（３−メチルブチル）アミノ−スピロ［１２Ｈ−ベンゾ［ａ］キサンテン−１２，１′（３Ｈ）−イソベンゾフラン］−３′−オン６．０部、（ロ）成分として４，４′‐（２‐エチルヘキシリデン）ビスフェノール１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー３５．０部、助溶剤５０．０部を混合した溶液を、８％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は５．２６μｍであり、最大粒子径は７．６９μｍであった。
前記マイクロカプセル顔料の完全消色温度は６０℃、完全発色温度は−２５℃であり、温度変化によりマゼンタ色から無色に変色する。
また、前記マイクロカプセル顔料の１０質量％水分散液のゼータ電位は２０．０℃、ｐＨ５．２の条件下で６．３ｍＶであった。
【０２２３】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、アクリル系高分子分散剤（商品名：ソルスパース４３０００、日本ルーブゾール株式会社製）０．５部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５８．８部を均一に混合し、可逆熱変色性インキ組成物を調製した。
【０２２４】
（インクジェットプリンター）
実施例１で使用したインクジェットプリンターを用い、インキ収容部に前記インキ組成物を収容した。
【０２２５】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下でマゼンタ色の可逆熱変色像が視認され、６０℃以上に加温することにより可逆熱変色像は消色し、−２５℃下で使用前の状態（マゼンタ色の印刷字が形成された状態）に戻った。
再び、インクジェットプリンターに消色した上記記録用紙をセットして印字を行なうことにより可逆熱変色性画像を形成して印刷物を得ることができ、繰り返し記録用紙を使用することができた。
【０２２６】
比較例１
可逆熱変色性マイクロカプセル顔料の調製
（イ）成分として３′，６′−ビス［フェニル（３−メチルフェニル）アミノ］−スピロ［イソベンゾフラン−１（３Ｈ），９′−（９Ｈ）キサンテン］−３−オン３．０部、（ロ）成分として４，４′‐（２‐エチルヘキシリデン）ビスフェノール１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、８％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は６.０μｍであり、最大粒子径は９．２１μｍであった。
前記マイクロカプセル顔料の完全消色温度は６０℃、完全発色温度は−２５℃であり、温度変化によりマゼンタ色から無色に変色する。
【０２２７】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０２２８】
（インクジェットプリンター）
実施例１で使用したインクジェットプリンターのインキ収容部に前記インキ組成物を収容した。その際、収容部内底部にマイクロカプセル顔料の凝集物が確認されたため、印刷を行わなかった。
【０２２９】
比較例２
可逆熱変色性マイクロカプセル顔料の調製
（イ）成分として３′，６′−ビス［フェニル（３−メチルフェニル）アミノ］−スピロ［イソベンゾフラン−１（３Ｈ），９′−（９Ｈ）キサンテン］−３−オン３．０部、（ロ）成分として４，４′‐（２‐エチルヘキシリデン）ビスフェノール１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、１２％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は０．０５μｍであり、最大粒子径は０．６１μｍであった。
前記マイクロカプセル顔料の完全消色温度は６０℃、完全発色温度は−２５℃であり、温度変化によりマゼンタ色から無色に変色する。
【０２３０】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０２３１】
（インクジェットプリンター）
実施例１で使用したインクジェットプリンターに上記インク組成物を収容した。
【０２３２】
上記インクジェットプリンターを用いて記録用紙（コピー用紙）に印字とＵＶ光照射を行い、可逆熱変色性印刷物を得た。
印字の際、前記循環機構を作動し、インク供給流路、プリンタヘッド、およびインク回収流路のインキを循環させた。
前記印刷物は室温（２５℃）下でマゼンタ色の可逆熱変色像が視認され、６０℃以上に加温することにより可逆熱変色像は消色し、−２５℃下で印刷直後の状態（マゼンタ色の印字が形成された状態）に戻った。
再び、インクジェットプリンターに消色した前記記録用紙をセットして印字を行なうことにより可逆熱変色性画像を形成して印刷物を得ることができ、繰り返し記録用紙を使用することができた。
【０２３３】
比較例３
可逆熱変色性マイクロカプセル顔料の調製
（イ）成分として３′，６′−ビス［フェニル（３−メチルフェニル）アミノ］−スピロ［イソベンゾフラン−１（３Ｈ），９′−（９Ｈ）キサンテン］−３−オン３．０部、（ロ）成分として４，４′‐（２‐エチルヘキシリデン）ビスフェノール１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー４０．０部、助溶剤５０．０部を混合した溶液を、８％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は１．７３μｍであり、最大粒子径は９．９４μｍであった。
前記マイクロカプセル顔料の完全消色温度は５７℃、完全発色温度は−２０℃であり、温度変化によりマゼンタ色から無色に変色する。
【０２３４】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０２３５】
（インク容器）
前記インキ組成物を、実施例１で使用したインク容器と同じ形態のインクボトルに収容した。
【０２３６】
（インクジェットプリンター）
実施例１で使用したインクジェットプリンターに前記インキ組成物を収容した。
【０２３７】
上記インクジェットプリンターを用いて記録用紙（コピー用紙）に印字を行ない、可逆熱変色性画像を形成して可逆熱変色性印刷物を得た。
前記印字は、カスレが生じていた。
印刷の際、前記循環機構を作動し、インキ流路およびプリンタヘッドのインキを流動させた。
前記印刷物は室温（２５℃）下でマゼンタ色の可逆熱変色像が視認され、６０℃以上に加温することにより可逆熱変色像は消色し、−２５℃下で印刷直後の状態（マゼンタ色の印字が形成された状態）に戻った。
【０２３８】
比較例４
（可逆熱変色性マイクロカプセル顔料の調製）
（イ）成分として９−エチル−（３−メチルブチル）アミノ−スピロ［１２Ｈ−ベンゾ［ａ］キサンテン−１２，１′（３Ｈ）−イソベンゾフラン］−３′−オン６．０部、（ロ）成分として４，４′‐（２‐エチルヘキシリデン）ビスフェノール１５．０部、（ハ）成分としてカプリン酸４−ベンジルオキシフェニルエチル５０．０部からなる可逆変色性色彩記憶性組成物を均一に加温溶解し、壁膜材料として芳香族多価イソシアネートプレポリマー３５．０部、助溶剤５０．０部を混合した溶液を、８％ポリビニルアルコール水溶液中で微小滴になるように乳化分散し、加温しながら攪拌を続けた後、水溶性脂肪族変性アミン２．５部を加え、更に攪拌を続けてマイクロカプセル顔料懸濁液を得た。
前記懸濁液をフィルタープレス機によりろ過することでマイクロカプセル顔料を得た。
尚、前記マイクロカプセル顔料の体積平均粒子径は５．２６μｍであり、最大粒子径は７．６９μｍであった。
前記マイクロカプセル顔料の完全消色温度は６０℃、完全発色温度は−２５℃であり、温度変化によりマゼンタ色から無色に変色する。
また、前記マイクロカプセル顔料の１０％分散液のゼータ電位は２０．０℃、ｐＨ５．２の条件で６．３ｍＶであった。
【０２３９】
（インクジェット用可逆熱変色性インキ組成物の調製）
前記マイクロカプセル顔料（予め冷却して発色させたもの）１０．０部、モルフォリノエチル（メタ）アクリレート１４．０部、ピペラジノエチル（メタ）アクリレート１０．０部、２−ヒドロキシ−３−（４−ベンゾイルフェノキシ）−Ｎ，Ｎ，Ｎ−トリメチル−１−プロパンアンモニウムクロリド１．０部、エチレングリコール５．０部、防黴剤（商品名：プロキセルＸＬ−２、ゼネカ株式会社製）０．２部、消泡剤（シリコン系、商品名：ＳＮデフォーマー３８１、サンノプコ株式会社製）０．５部、及び水５９．３部を均一に混合し、可逆熱変色性インキ組成物を調製した。
【０２４０】
上記インクジェットプリンターを用いて記録用紙（コピー用紙）に印字を行ない、可逆熱変色性画像を形成して可逆熱変色性印刷物を得た。
前記印字には、カスレが生じていた。
印刷の際、前記循環機構を作動し、インキ流路およびプリンタヘッドのインキを流動させた。
前記印刷物は室温（２５℃）下でマゼンタ色の可逆熱変色像が視認され、６０℃以上に加温することにより可逆熱変色像は消色し、−２５℃下で印刷直後の状態（マゼンタ色の印字が形成された状態）に戻った。
【０２４１】
形成した印刷画像について、下記の通り、評価を行った。得られた結果は表１〜３に記載したとおりであった。
尚、比較例１については、前記した通り、印刷画像の形成を行わなかったため未評価である。
【０２４２】
（発色性の評価）
印字の発色性を目視により観察した。
○：濃く、鮮明である。
×：色が薄く、実用上問題がある。
【０２４３】
（精細さの評価）
印字の精細さを目視で観察した。
○：カスレが無く、字の始点、終点が明瞭である。
×：カスレがある、または、字の始点、終点が不明瞭である。
【０２４４】
【表１】
2020063320.tif 000015
【０２４５】
【表２】
2020063320.tif 000016
【０２４６】
【表３】
2020063320.tif 000017
【符号の説明】
【０２４７】
ｔ１  加熱消色型の可逆熱変色性マイクロカプセル顔料の完全発色温度
ｔ２  加熱消色型の可逆熱変色性マイクロカプセル顔料の発色開始温度
ｔ３  加熱消色型の可逆熱変色性マイクロカプセル顔料の消色開始温度
ｔ４  加熱消色型の可逆熱変色性マイクロカプセル顔料の完全消色温度
ΔＨ  ヒステリシス幅
１  インク供給装置
２  インク容器
３  プリンタヘッド
３ａ  インク排出口
３ｂ  インク取入口
３ｃ  内部流路
４ａ  インク供給流路
４ｂ  インク回収流路
５  ポンプ
６  拭き取り手段
７  ノズル
８  インク吐出口
９  インキ組成物
【図１】
2020063320.tif 000018
【図２】
2020063320.tif 000019
【図３】
2020063320.tif 000020